(57)【要約】      （修正有）【課題】通気性のある医療用回路部品ならびにこれらの部品を形成するための材料および方法を提供する。【解決手段】加湿ガスとともに使用するための医療用回路部品であって、内部の空間を画成する壁体６０５であり、該壁体６０５の少なくとも一部が、水蒸気を透過させるが液体水を実質的に透過させないように構成された通気性発泡材料からなる。前記通気性発泡材料から形成された部品は、相対的に高い圧縮抵抗および座屈抵抗を有し、さらに、十分に通気性がある。【選択図】図６Ｂ
2020099708.tif 000002
【特許請求の範囲】
【請求項１】
加湿ガスとともに使用するための医療用回路部品であって、
内部の空間を画成する壁体であり、該壁体の少なくとも一部が、水蒸気を透過させるが液体水を実質的に透過させないように構成された通気性発泡材料からなる、壁体
を備える、部品。
【請求項２】
前記通気性発泡材料の拡散係数が少なくとも３×１０−７ｃｍ２／秒である、請求項１に記載の部品。
【請求項３】
前記壁体の厚さが０．１ｍｍ〜３．０ｍｍの間である、請求項１または２に記載の部品。
【請求項４】
前記通気性発泡材料がポリマーのブレンドを含んでなる、請求項１〜３のいずれか一項に記載の部品。
【請求項５】
前記通気性発泡材料が、ポリエーテルソフトセグメントを含む熱可塑性エラストマーを含んでなる、請求項１〜４のいずれか一項に記載の部品。
【請求項６】
前記通気性発泡材料が、ポリエーテルソフトセグメントを含むコポリエステル熱可塑性エラストマーを含んでなる、請求項１〜５のいずれか一項に記載の部品。
【請求項７】
前記通気性発泡材料が、ＩＳＯ  ５３６７：２０００（Ｅ）に準拠した曲げに伴う流れ抵抗の増大についての試験により規定されるとおり、前記発泡材料を２５ｍｍ径の金属円筒の周りに、ねじれまたは圧潰なく曲げることができる、十分に剛性がある、請求項１〜６のいずれか一項に記載の部品。
【請求項８】
部品のｇ−ｍｍ／ｍ２／日単位での透過性Ｐが、ＡＳＴＭ  Ｅ９６の手順Ａに従って（温度２３℃および相対湿度９０％で乾燥法を用いて）測定した場合、少なくとも６０ｇ−ｍｍ／ｍ２／日であり、かつ下記式を満たす、請求項１〜７のいずれか一項に記載の部品：
【数１】
2020099708.tif 000058
（式中、Ｍは前記発泡ポリマーの弾性率をＭｐａで表し、Ｍは３０〜１０００ＭＰａの間である）。
【請求項９】
前記発泡材料が２５％より大きい空隙率を有する、請求項１〜８のいずれか一項に記載の部品。
【請求項１０】
前記発泡材料が壁厚の３０％未満の横方向の平均空隙サイズを有する、請求項１〜９のいずれか一項に記載の部品。
【請求項１１】
前記発泡材料が前記壁体の縦軸に沿って扁平になっている空隙を有し、かつ該空隙の少なくとも８０％が２：１より大きい縦方向の長さと横方向の長さとのアスペクト比を有する、請求項１〜１０のいずれか一項に記載の部品。
【請求項１２】
前記発泡材料が空隙を有し、かつ該空隙の少なくとも１０％が相互接続される、請求項１〜１１のいずれか一項に記載の部品。
【請求項１３】
前記発泡材料が管の壁体を構成する、請求項１〜１２のいずれか一項に記載の部品。
【請求項１４】
前記管が押出管である、請求項１３に記載の部品。
【請求項１５】
前記管が蛇管である、請求項１３または１４に記載の部品。
【請求項１６】
前記発泡材料がマスクの壁体を構成する、請求項１〜１２のいずれか一項に記載の部品。
【請求項１７】
前記発泡材料が、吸入システムにおいて使用する管の壁体を構成する、請求項１〜１５のいずれか一項に記載の部品。
【請求項１８】
医療用回路部品を製造する方法であって、
ポリマー基材に発泡剤を混ぜ、液化混合物を形成する工程、
該発泡剤部分によりガス気泡を該液化混合物の該基材部分中へ放出させる工程、および
ガス気泡の放出を止め、該混合物を加工して、水蒸気透過性部品を形成する工程
を含み、
ここで、該発泡剤および該ポリマー基材は、固体ポリマーおよび該固体ポリマー全体に分布した空隙を含んでなる水蒸気透過性部品を形成するように選択され、該混合物は加工され、ここで、該部品のｇ−ｍｍ／ｍ２／日単位での透過性Ｐは、ＡＳＴＭ  Ｅ９６の手順Ａに従って（温度２３℃および相対湿度９０％で乾燥法を用いて）測定された少なくとも６０ｇ−ｍｍ／ｍ２／日であり、かつ下記式を満たす、方法：
【数２】
2020099708.tif 000059
（式中、Ｍは該発泡ポリマーの弾性率をＭｐａで表し、Ｍは３０〜１０００ＭＰａの間である）。
【請求項１９】
Ｐが少なくとも７０ｇ−ｍｍ／ｍ２／日である、請求項１８に記載の方法。
【請求項２０】
Ｍが３０〜８００ＭＰａの間である、請求項１８または１９に記載の方法。
【請求項２１】
壁厚が０．１ｍｍ〜３．０ｍｍの間である、請求項１８〜２０のいずれか一項に記載の方法。
【請求項２２】
前記発泡材料が２５％より大きい空隙率を有する、請求項１８〜２１のいずれか一項に記載の方法。
【請求項２３】
前記発泡材料が壁厚の３０％未満の横方向の平均空隙サイズを有する、請求項１８〜２２のいずれか一項に記載の方法。
【請求項２４】
前記発泡材料が前記壁体の縦軸に沿って扁平になっている空隙を有し、かつ該空隙の少なくとも８０％が２：１より大きい縦方向の長さと横方向の長さとのアスペクト比を有する、請求項１８〜２３のいずれか一項に記載の方法。
【請求項２５】
前記発泡材料が空隙を有し、かつ該空隙の少なくとも１０％が相互接続される、請求項１８〜２４のいずれか一項に記載の方法。
【請求項２６】
前記通気性発泡材料が、ポリエーテルソフトセグメントを含む熱可塑性エラストマーを含んでなる、請求項１８〜２５のいずれか一項に記載の方法。
【請求項２７】
前記通気性発泡材料が、ポリエーテルソフトセグメントを含むコポリエステル熱可塑性エラストマーを含んでなる、請求項１８〜２６のいずれか一項に記載の方法。
【請求項２８】
前記水蒸気透過性部品を管に成形することを含む、請求項１８〜２７のいずれか一項に記載の方法。
【請求項２９】
前記混合物の加工が前記混合物を管形状物に押出成形することを含む、請求項２８に記載の方法。
【請求項３０】
前記混合物の加工が、前記管形状物の内面周囲に円周方向に配列された複数の補強リブを共押出成形して、該複数のリブが前記管形状物の長さに沿って一般的に縦方向に整列されるようにすることを含む、請求項２９に記載の方法。
【請求項３１】
前記混合物の加工が、前記押出成形された管形状物に波形をつけることを含む、請求項２８または２９に記載の方法。
【請求項３２】
前記水蒸気透過性部品をマスクに成形することを含む、請求項１８〜２７のいずれか一項に記載の方法。
【請求項３３】
加湿ガスを患者へまたは患者から送達するための管であって、
入口および出口と、
水蒸気に対して透過性であり、かつ液体水およびガスバルク流に対して実質的に不透過性である発泡ポリマー導管であり、該導管によって囲まれた空間内に加湿ガスが該入口から該出口へ流れることが可能である、発泡ポリマー導管と
を備え、
ここで、該発泡ポリマー導管は、固体熱可塑性エラストマー材料および該固体材料全体に分布した気泡空隙を含んでなり、該発泡ポリマー導管が、該囲まれた空間に面した内面および該内面に面した内部体積を有し、かつ
該発泡ポリマー導管は３×１０−７ｃｍ２／秒より大きい拡散係数を有する、管。
【請求項３４】
前記内部体積中の気泡空隙の少なくともいくつかが他の気泡空隙に接続され、それによって前記導管を通る水蒸気の移動を促進する連続気泡通路を形成する、請求項３３に記載の管。
【請求項３５】
前記内部体積中の気泡空隙の少なくとも１０％が他の気泡空隙に接続される、請求項３４に記載の管。
【請求項３６】
前記内部体積中の気泡空隙の少なくとも２０％が他の気泡空隙に接続される、請求項３５に記載の管。
【請求項３７】
前記導管が押出成形された、請求項３３〜３６のいずれか一項に記載の管。
【請求項３８】
前記導管に波形がつけられた、請求項３３〜３７のいずれか一項に記載の管。
【請求項３９】
前記発泡ポリマー導管の内面周囲に円周方向に配列され、かつ前記入口と前記出口との間に前記発泡ポリマー導管の長さに沿って一般的に縦方向に整列された複数の補強リブをさらに備える、請求項３３〜３８のいずれか一項に記載の管。
【請求項４０】
前記入口と前記出口との間に前記発泡ポリマー導管の長さに沿って一般的に縦方向に整列された加熱ラインをさらに備える、請求項３３〜３９のいずれか一項に記載の管。
【請求項４１】
前記内部体積が２５％より大きい空隙率を有する、請求項３３〜４０のいずれか一項に記載の管。
【請求項４２】
前記空隙の少なくとも８０％が、前記導管の縦軸に沿って、２：１より大きい縦方向の長さと横方向の長さとのアスペクト比で扁平となる、請求項３３〜４１のいずれか一項に記載の管。
【請求項４３】
前記空隙の少なくとも８０％が、前記導管の縦軸に沿って、３：１より大きい縦方向の長さと横方向の長さとのアスペクト比で扁平となる、請求項４２に記載の管。
【請求項４４】
前記発泡ポリマー導管が０．１ｍｍ〜３．０ｍｍの間の壁厚を有する、請求項３３〜４３のいずれか一項に記載の管。
【請求項４５】
前記内部体積が、前記発泡ポリマー導管壁厚の３０％未満の横方向の平均空隙サイズを有する、請求項３３〜４４のいずれか一項に記載の管。
【請求項４６】
前記内部体積が、前記発泡ポリマー導管壁厚の１０％未満の横方向の平均空隙サイズを有する、請求項４５に記載の管。
【請求項４７】
管のｇ−ｍｍ／ｍ２／日単位での透過性Ｐが、ＡＳＴＭ  Ｅ９６の手順Ａに従って（温度２３℃および相対湿度９０％で乾燥法を用いて）測定された少なくとも６０ｇ−ｍｍ／ｍ２／日であり、かつ下記式を満たす、請求項３３〜４６のいずれか一項に記載の管：
【数３】
2020099708.tif 000060
（式中、Ｍは前記発泡ポリマーの弾性率をＭｐａで表し、Ｍは３０〜１０００ＭＰａの間である）。
【請求項４８】
前記発泡ポリマー導管が、前記内部体積に面したスキン層をさらに有し、前記内部体積中の気泡空隙が独立気泡である、請求項３３〜４７のいずれか一項に記載の管。
【請求項４９】
前記発泡ポリマー導管が、ＩＳＯ  ５３６７：２０００（Ｅ）に準拠した曲げに伴う流れ抵抗の増大についての試験により規定されるとおり、前記発泡ポリマー導管を２５ｍｍ径の金属円筒の周りにキンクまたは圧潰なく曲げることができる、十分に剛性がある、請求項３３〜４８のいずれか一項に記載の管。
【請求項５０】
管が、ベンチレーターと患者との間に位置づけられるように構成され、かつ該ベンチレーターから該患者へ加湿ガスを送達するように構成された、請求項３３〜４９のいずれか一項に記載の管。
【発明の詳細な説明】
【背景技術】
【０００１】
関連出願の相互参照
本実用特許出願は、「医療用回路用部品（Components for Medical Circuits）」と題する、２００９年１２月２２日に出願された米国仮特許出願番号第６１／２８９，０８９号に基づく優先権を主張し、この開示の内容は引用することにより本明細書の開示の一部とされる。
【０００２】
技術分野
本開示は、一般的に、医療用回路用部品に関し、特に、例えば、気道陽圧（ＰＡＰ）、レスピレーター、麻酔、ベンチレーター（人工呼吸器）(ventilator)および吸入システムなどにおいて、加湿ガスを患者に供給し、かつ／または患者から加湿ガスを取り除く医療用回路用部品に関する。
【０００３】
関連技術の説明
医療応用において、相対湿度レベルが高いガスは様々な部品によって患者へ、または患者から輸送される。高湿度ガスが低い温度で部品の壁と接触すると、凝縮物、すなわち「レインアウト(rain out)」が問題になる可能性がある。しかしながら、凝縮は多くの要因に依存し、それらの要因には、部品についての温度特性だけでなく、ガス流量、部品形状、および部品の形成に使用される材料の固有の「通気性」も含まれる。「通気性」とは、水蒸気を透過させるが液体水バルク流(総体流)(bulk flow)およびガスバルク流に実質的に抵抗する材料の能力である。
【０００４】
例えば、ＰＡＰシステム（患者に陽圧で呼吸ガスを供給する換気システム）は、吸気ガスおよび呼気ガスの送達および除去に呼吸管を使用する。これらの用途や、補助呼吸などの他の呼吸用途では、患者によって吸入されるガスは、通常、飽和状態に近い湿度で吸気管を通って送達される。患者によって吐き出された呼吸ガスは、呼気管を通って流れ、通常完全飽和している。患者の吸入中に呼吸回路部品の内壁に凝縮物が生じることがあり、患者の吐出中には重大なレベルの凝縮物が生じることもある。そのような凝縮物が患者に近いところにある場合にはそれは特に有害である。例えば、呼吸管（吸気管または呼気管のいずれか）中に生じる流動性の凝縮物は、患者によって呼吸されまたは吸入される可能性があり、咳の発作または他の不快感をきたすことがある。
【０００５】
別の例として、吸入システムもまた加湿ガスの送達および除去を行う。吸入下での腹腔鏡手術中に、吸入ガス（一般には、ＣＯ２）を腹腔内に送る前に加湿することが望ましいこともある。これは、患者の内部臓器の「乾燥」を防ぐ手助けとなり得、手術からの回復に必要な時間を減らすことができる。乾燥吸入ガスを使用する時でさえ、そのガスは、患者の体腔から水分を取り込むため飽和状態になり得る。ガス中の水分は、吸入システムの排出リムまたは管の壁体上に凝縮する傾向がある。また、水蒸気は、吸入システムの他の部品、例えば、フィルターなどにおいても凝縮し得る。蒸気がフィルター上で凝縮し水分がリム（入口リムまたは排気リム）に沿って流出されることは非常に望ましくない。例えば、壁体上で凝縮した水は、フィルターを飽和状態にし、フィルターを閉塞させることがある。これは背圧を増加させ、煙を除去するシステムの能力を妨げる可能性がある。さらに、リム中の液体水は他の接続装置に流れ込むことがあり、これも望ましくない。
【０００６】
高「通気性」材料、すなわち、水蒸気に対して高透過性であり、かつ液体水およびガスバルク流に対して実質的に不透過性である材料を管壁に組み込むことにより、凝縮の有害作用を軽減する試みがなされてきた。しかしながら、これには凝縮を防止または低減するほど十分に高い通気性を達成するために超薄膜壁が必要であった。結果として、許容される通気性を有する管は壁厚が薄かったため、それらの管にはかなりの補強処置が必要である。これらの補強処置によって製造プロセスに時間、コストおよび複雑性が加わる。従って、加湿ガス送達用の、通気性であるが強い医療用回路用部品が求められている。
【発明の概要】
【０００７】
通気性のある医療用回路部品、例えば、通気性のある吸入回路、麻酔回路または呼吸回路用の部品などを形成するための材料および方法を本明細書において様々な実施形態で開示する。これらの通気性部品には、水蒸気に対して透過性であり、かつ液体水およびガスバルク流に対して実質的に不透過性である通気性発泡材料を組み込む。開示する材料および方法は、管、Ｙコネクター、カテーテルマウントおよび患者用インターフェースを含む様々な部品に組み込むことができる。
【０００８】
加湿ガスとともに使用するための医療用回路部品を開示する。少なくとも１つの実施形態では、その部品は、内部の空間を画成する壁体であり、該壁体の少なくとも一部が水蒸気を透過させるが液体水を実質的に透過させないように構成された通気性発泡材料からなる壁体を備え得る。
【０００９】
様々な実施形態では、前述の部品は、次の特性のうちの１つ、一部または総てを有する。通気性発泡材料の拡散係数は少なくとも３×１０−７ｃｍ２／秒であり得る。壁体の厚さは０．１ｍｍ〜３．０ｍｍの間であり得る。通気性発泡材料はポリマーのブレンドを含んでなり得る。通気性発泡材料は、ポリエーテルソフトセグメントを含む熱可塑性エラストマーを含んでなり得る。通気性発泡材料は、ポリエーテルソフトセグメントを含むコポリエステル熱可塑性エラストマーを含んでなり得る。通気性発泡材料は、ＩＳＯ  ５３６７：２０００（Ｅ）に準拠した曲げに伴う流れ抵抗の増大についての試験により規定されるとおり、その発泡材料を２５ｍｍ径の金属円筒の周りにキンク(kinking)（ねじれ）または圧潰なく曲げることができる、十分に剛性があり得る。部品のｇ−ｍｍ／ｍ２／日単位での透過性Ｐは、ＡＳＴＭ  Ｅ９６の手順Ａに従って（温度２３℃および相対湿度９０％で乾燥法(desiccant method)を用いて）測定した時に少なくとも６０ｇ−ｍｍ／ｍ２／日であり得る。部品の弾性率は３０〜１０００ＭＰａの間であり得る。透過性Ｐは下記式：
【数１】
2020099708.tif 000003
（式中、Ｍは発泡ポリマーの弾性率をＭｐａで表し、Ｍは３０〜１０００ＭＰａの間である）
を満たし得る。
【００１０】
加えて、様々な実施形態では、上記の実施形態の一部または総てによる部品は、次の特性のうちの１つ、一部または総てを有する。発泡材料は空隙を含んでなり得る。発泡材料は２５％より大きい空隙率(void fraction)を有し得る。発泡材料は壁厚の３０％未満の横方向の平均空隙サイズを有し得る。発泡材料は、壁体の縦軸に沿って扁平になっている空隙を含んでなり得る。それらの空隙の少なくとも８０％は、２：１より大きい縦方向の長さと横方向の長さとのアスペクト比（縦横比）(aspect ratio)を有し得る。それらの空隙の少なくとも１０％は相互接続されていてよい。
【００１１】
ある特定の実施形態では、上記の実施形態の一部または総てによる部品は、管の壁体またはマスクの壁体を形成し得る。発泡材料により管の壁体を構成する場合には、その管は、例えば、押出管(extruded tube)、蛇管(corrugated tube)または押出成形された蛇管であってよい。これら前述の管のいずれもが吸入システムにおいて使用する管であり得る。
【００１２】
少なくとも１つの実施形態では、その部品は、空間を画成する壁体であり、その壁体の少なくとも一部が、水蒸気に対して透過性であり、かつ液体水に対して実質的に不透過性である発泡材料からなる壁体を備え得、この際、ＡＳＴＭ  Ｅ９６の手順Ａに従って（温度２３℃および相対湿度９０％で乾燥法を用いて）測定された、ｇ−ｍｍ／ｍ２／日単位での発泡材料の透過性Ｐは、少なくとも６０ｇ−ｍｍ／ｍ２／日であり、かつ下記式：
【数２】
2020099708.tif 000004
（式中、Ｍは発泡材料の弾性率をＭｐａで表し、Ｍは３０〜１０００ＭＰａの間である）を満たす。
【００１３】
様々な実施形態では、前述の部品は、次の特性のうちの１つ、一部または総てを有する。Ｐは少なくとも７０ｇ−ｍｍ／ｍ２／日であり得る。Ｍは３０〜８００ＭＰａの間であり得る。壁厚は０．１ｍｍ〜３．０ｍｍの間であり得る。発泡材料は２５％より大きい空隙率を有し得る。発泡材料は空隙を含んでなり得る。発泡材料は壁厚の３０％未満の横方向の平均空隙サイズを有し得る。それらの空隙の少なくともいくつかは、壁体の縦軸に沿って扁平になっていてよい。それらの空隙の少なくとも８０％は、２：１より大きい縦方向の長さと横方向の長さとのアスペクト比を有し得る。それらの空隙の少なくとも１０％は相互接続されていてよい。通気性発泡材料は、ポリエーテルソフトセグメントを含む熱可塑性エラストマーを含んでなり得る。通気性発泡材料は、ポリエーテルソフトセグメントを含むコポリエステル熱可塑性エラストマーを含んでなり得る。
【００１４】
ある特定の実施形態では、上記の実施形態の一部または総てによる部品は、管の壁体または患者用マスクの壁体を形成し得る。発泡材料により管の壁体を構成する場合には、その管は、例えば、押出管、蛇管または押出成形された蛇管であってよい。これら前述の管のいずれもが吸入システムにおいて使用する管であり得る。
【００１５】
医療用回路部品を製造する方法もまた開示する。少なくとも１つの実施形態では、その方法は、ポリマー基材に発泡剤マスターバッチ（担体ポリマーと活性発泡剤との混合物）を混ぜ、液化混合物を形成すること、その発泡剤部分によりガス気泡をその液化混合物の基材部分中へ放出させること、およびガス気泡の放出を止め、その混合物を加工して、水蒸気透過性部品を形成することを含む。
【００１６】
様々な実施形態では、前述の方法は、次の特性のうちの１つ、一部または総てを有する。発泡剤および／またはポリマー基材は、固体ポリマーおよびその固体ポリマー全体に分布した空隙を含んでなる水蒸気透過性部品を形成するように、選択し、その混合物は加工し得る。部品のｇ−ｍｍ／ｍ２／日単位での透過性Ｐは、ＡＳＴＭ  Ｅ９６の手順Ａに従って（温度２３℃および相対湿度９０％で乾燥法を用いて）測定された少なくとも６０ｇ−ｍｍ／ｍ２／日または少なくとも７０ｇ−ｍｍ／ｍ２／日であり得る。部品の弾性率は３０〜１０００ＭＰａの間であり得る。Ｐは下記式：
【数３】
2020099708.tif 000005
（式中、Ｍは発泡ポリマーの弾性率をＭｐａで表し、Ｍは３０〜１０００ＭＰａの間または３０〜８００ＭＰａの間である）
を満たし得る。壁厚は０．１ｍｍ〜３．０ｍｍの間であり得る。
【００１７】
加えて、様々な実施形態では、上記の実施形態の一部または総てによる方法は、次の特性のうちの１つ、一部または総てを有する。発泡材料は空隙を含んでなり得る。発泡材料は２５％より大きい空隙率を有し得る。横方向の平均空隙サイズは壁厚の３０％未満であり得る。発泡材料は、壁体の縦軸に沿って扁平になっている空隙を含んでなり得る。それらの空隙の少なくとも８０％は、２：１より大きい縦方向の長さと横方向の長さとのアスペクト比を有し得る。それらの空隙の少なくとも１０％は相互接続されていてよい。通気性発泡材料は、ポリエーテルソフトセグメントを含む熱可塑性エラストマーを含んでなり得る。通気性発泡材料は、ポリエーテルソフトセグメントを含むコポリエステル熱可塑性エラストマーを含んでなり得る。
【００１８】
ある特定の実施形態では、上記の実施形態の一部または総てによる方法は、水蒸気透過性部品を管に成形することまたは水蒸気透過性部品をマスクに成形することを含み得る。
その方法が部品を管に成形することを含む場合には、混合物の加工行為は、混合物を管形状物に押出成形することを含み得る。混合物の加工はまた、管形状物の表面に複数の補強リブを共押出成形することも含み得る。そのリブは、管形状物の内面に、または管形状物の外面に、または管形状物の内面および外面に配列され得る。特に、そのリブは、管形状物の円周に配列され得る、例えば、管形状物の内面に円周方向に配列され得る。そのリブは、管形状物の長さに沿って一般的に縦方向に整列され得る。混合物の加工はまた、押出成形された管形状物に波形をつけることも含み得る。押出成形された管形状物に波形をつける場合には、その管形状物はリブを備えていてよくまたはそれらのリブを省略してもよい。
【００１９】
加湿ガスを患者へまたは患者から送達するための管も開示する。少なくとも１つの実施形態では、その管は、入口および出口と、水蒸気に対して透過性でありかつ液体水およびガスバルク流に対して実質的に不透過性である、押出成形され波形がつけられた発泡ポリマー導管であり、その導管によって囲まれた空間内に加湿ガスが入口から出口へ流れることを可能にするように構成された発泡ポリマー導管とを備える。その管は、複数の補強リブをさらに備え得る。そのリブは、管形状物の内面に、または管形状物の外面に、または管形状物の内面および外面に配列され得る。特に、そのリブは、管形状物の円周に配列され得る、例えば、管形状物の内面に円周方向に配列され得る。そのリブは、入口と出口との間に管形状物の長さに沿って一般的に縦方向に整列され得る。
【００２０】
様々な実施形態では、上記リブを備えたまたは備えていない、前述の管は、次の特性のうちの１つ、一部または総てを有する。発泡ポリマー導管は、固体熱可塑性エラストマー材料およびその固体材料全体に分布した気泡空隙を含んでなり得る。発泡ポリマー導管は、その囲まれた空間に面した内面；およびその内面に面した内部体積を有し得、その内部体積中の気泡空隙の少なくともいくつかは他の気泡空隙に接続され、それによってその導管を通る水蒸気の移動を促進する連続気泡通路(open cell pathways)を形成している。それらの気泡空隙の少なくとも１０％または少なくとも２０％は、他の気泡空隙に接続されていてよい。内部体積は２５％より大きい空隙率を有し得る。横方向の平均空隙サイズは壁厚の３０％未満または壁厚の１０％未満であり得る。それらの空隙の少なくともいくつかは、導管の縦軸に沿って扁平になっていてよい。扁平は、２：１より大きいまたは３：１より大きい縦方向の長さと横方向の長さとのアスペクト比を有することとして表すことができる。それらの空隙の少なくとも８０％は、扁平であり得る。
【００２１】
加えて、様々な実施形態では、上記の実施形態の一部または総てによる管は、次の特性のうちの１つ、一部または総てを有する。発泡ポリマー導管は０．１ｍｍ〜３．０ｍｍの間の壁厚を有し得る。部品のｇ−ｍｍ／ｍ２／日単位での透過性Ｐは、ＡＳＴＭ  Ｅ９６の手順Ａに従って（温度２３℃および相対湿度９０％で乾燥法を用いて）測定された少なくとも６０ｇ−ｍｍ／ｍ２／日であり得る。部品の弾性率は３０〜１０００ＭＰａの間であり得る。Ｐは下記式：
【数４】
2020099708.tif 000006
（式中、Ｍは発泡ポリマーの弾性率をＭｐａで表し、Ｍは３０〜１０００ＭＰａの間である）
を満たし得る。発泡ポリマー導管は、ＩＳＯ  ５３６７：２０００（Ｅ）に準拠した曲げに伴う流れ抵抗の増大についての試験により規定されるとおり、その発泡ポリマー導管を２５ｍｍ径の金属円筒の周りにキンクまたは圧潰なく曲げることができる、十分に剛性があり得る。
【００２２】
少なくとも１つの実施形態では、その管は、入口および出口と、水蒸気に対して透過性であり、かつ液体水およびガスバルク流に対して実質的に不透過性である発泡ポリマー導管であり、その導管によって囲まれた空間内に加湿ガスが入口から出口へ流れることが可能になっている発泡ポリマー導管とを備え、ここで、その発泡ポリマー導管は、固体熱可塑性エラストマー材料およびその固体材料全体に分布した気泡空隙を含んでなる。発泡ポリマー導管は、その囲まれた空間に面した内面；およびその内面に面した内部体積を有し得る。その内部体積中の気泡空隙の少なくともいくつかは他の気泡空隙に接続されていてよく、それによってその導管を通る水蒸気の移動を促進する連続気泡通路を形成している。
【００２３】
様々な実施形態では、前述の管は、次の特性のうちの１つ、一部または総てを有する。
発泡ポリマー導管は３×１０−７ｃｍ２／秒より大きい拡散係数を有し得る。その導管は押出成形してよい。その導管は波形がつけられていてよい。その管は、複数の補強リブをさらに備え得る。そのリブは、管形状物の内面に、または管形状物の外面に、または管形状物の内面および外面に配列され得る。特に、そのリブは、管形状物の円周に配列され得る、例えば、管形状物の内面に円周方向に配列され得る。そのリブは、入口と出口との間に管形状物の長さに沿って一般的に縦方向に整列され得る。その管は加熱ラインをさらに備え得る。加熱ラインは、入口と出口との間に発泡ポリマー導管の長さに沿って一般的に縦方向に整列され得る。
【００２４】
加えて、様々な実施形態では、上記の実施形態の一部または総てによる管は、次の特性のうちの１つ、一部または総てを有する。内部体積中の気泡空隙の少なくとも１０％または少なくとも２０％は、他の気泡空隙に接続されていてよい。内部体積は２５％より大きい空隙率を有し得る。それらの空隙の少なくともいくつかは、導管の縦軸に沿って扁平になっていてよい。扁平は、２：１より大きいまたは３：１より大きい縦方向の長さと横方向の長さとのアスペクト比を有することとして表すことができる。それらの空隙の少なくとも８０％は、扁平であり得る。内部体積は、発泡ポリマー導管壁厚の３０％未満または１０％未満の横方向の平均空隙サイズを有し得る。発泡ポリマー導管は０．１ｍｍ〜３．０ｍｍの間の壁厚を有し得る。管のｇ−ｍｍ／ｍ２／日単位での透過性Ｐは、ＡＳＴＭ  Ｅ９６の手順Ａに従って（温度２３℃および相対湿度９０％で乾燥法を用いて）測定された少なくとも６０ｇ−ｍｍ／ｍ２／日であり得る。管の弾性率は３０〜１０００ＭＰａの間であり得る。Ｐは下記式：
【数５】
2020099708.tif 000007
（式中、Ｍは発泡ポリマーの弾性率をＭｐａで表す）
を満たし得る。発泡ポリマー導管は、内部体積に面した外スキン層をさらに有し得、その内部体積中の気泡空隙は独立気泡(closed cell)である。スキン層の厚さは、壁厚の５〜１０％の間、例えば、１０〜５０μｍの間であり得る。
【００２５】
患者へまたは患者からの加湿ガスの送達に好適な管を製造する方法も開示する。少なくとも１つの実施形態では、その方法は、１種以上の熱可塑性エラストマーを含んでなる基材に発泡剤を混ぜ、押出物を形成すること；押出機を使用してその押出物に圧力を加えて、中空管を形成すること；その中空管をコルゲーター金型へ送達すること；コルゲーター金型内で中空管を冷却させること；および冷却した中空管をコルゲーターから外し、それによって波形がつけられた水蒸気透過性管を形成することを含む。
【００２６】
様々な実施形態では、前述の方法は、次の特性のうちの１つ、一部または総てを有する。管は、０．１ｍｍ〜３．０ｍｍの間の壁厚を有し得る。蛇管は、固体熱可塑性エラストマーおよび発泡剤によって放出されたガス気泡によって形成された空隙を含んでなり得る。横方向の最大空隙サイズ径は、最小壁厚の３分の１未満であり得る。蛇管の空隙率は２５％より大きくてよい。基材は０．７５×１０−７ｃｍ２／秒より大きい拡散係数を有し得る。基材は１５ＭＰａより大きい引張弾性率を有し得る。
【００２７】
患者へまたは患者から加湿ガスを送達する方法も開示する。少なくとも１つの実施形態では、その方法は、通気性発泡材料から形成された壁体を備えた医療用回路部品を準備すること、その医療用回路部品を患者と接続すること、およびその医療用回路部品によって加湿ガスを透過させることを含み、ここで、その医療用回路部品は、その部品の壁体を通じて水蒸気を通過させるがその部品の壁体を通じて液体水およびガスバルク流を実質的に透過させない。
【００２８】
様々な実施形態では、前述の方法は、次の特性のうちの１つ、一部または総てを有する。通気性発泡材料の拡散係数は少なくとも３×１０−７ｃｍ２／秒であり得る。壁体の厚さは０．１ｍｍ〜３．０ｍｍの間であり得る。通気性発泡材料は、ポリエーテルソフトセグメントを含む熱可塑性エラストマーを含んでなり得る。特に、通気性発泡材料は、ポリエーテルソフトセグメントを含むコポリエステル熱可塑性エラストマーを含んでなり得る。通気性発泡材料は、ＩＳＯ  ５３６７：２０００（Ｅ）に準拠した曲げに伴う流れ抵抗の増大についての試験により規定されるとおり、その発泡材料を２５ｍｍ径の金属円筒の周りにキンクまたは圧潰なく曲げることができる、十分に剛性があり得る。部品のｇ−ｍｍ／ｍ２／日単位での透過性Ｐは、ＡＳＴＭ  Ｅ９６の手順Ａに従って（温度２３℃および相対湿度９０％で乾燥法を用いて）測定した場合、少なくとも６０ｇ−ｍｍ／ｍ２／日であり得る。部品の弾性率は３０〜１０００ＭＰａの間であり得る。Ｐは下記式：
【数６】
2020099708.tif 000008
（式中、Ｍは発泡ポリマーの弾性率をＭｐａで表し、Ｍは３０〜１０００ＭＰａの間である）
を満たし得る。
【００２９】
加えて、様々な実施形態では、上記の実施形態の一部または総てによる方法は、次の特性のうちの１つ、一部または総てを有する。発泡材料は空隙を含んでなり得る。それらの空隙の少なくとも１０％は相互接続されていてよい。発泡材料は２５％より大きい空隙率を有し得る。発泡材料は壁厚の３０％未満の横方向の平均空隙サイズを有し得る。それらの空隙の少なくともいくつかは、部品の縦軸に沿って扁平になっていてよい。扁平は、２：１より大きいまたは３：１より大きい縦方向の長さと横方向の長さとのアスペクト比を有することとして表すことができる。それらの空隙の少なくとも８０％は、扁平であり得る。
【００３０】
ある特定の実施形態では、医療用回路部品による加湿ガスの透過は、通気性発泡材料を含んでなる管を通じて加湿ガスを透過させること、または通気性発泡材料を含んでなるマスクによって加湿ガスを透過させること、または通気性発泡材料を含んでなる吸入管によって加湿ガスを透過させることを含み得る。
【００３１】
本発明は、前述の実施形態の総てを含んでなり、以下の実施例の構成も企図する。
【図面の簡単な説明】
【００３２】
ここで、開示したシステムおよび方法の様々な特徴を実行する実施形態例を、図面を参照して記載する。図面および関連する説明は、本開示の範囲を限定するためではなく実施形態を例示するために示す。
【図１】通気性部品を組み込んでいる医療用回路の概略図である。
【図２Ａ】医療用回路の部品に用いられるいくつかの既知の通気性材料についての透過性とヤング率のｌｏｇ／ｌｏｇプロットである。
【図２Ｂ】既知の材料について、および本明細書において論じた実施形態による通気性発泡ポリマー材料についての透過性とヤング率のｌｏｇ／ｌｏｇプロットである。
【図３】本明細書において論じた実施形態による通気性発泡ポリマー材料における相対拡散率と空隙率のプロットである。
【図４Ａ】例示発泡蛇管の顕微鏡写真である。
【図４Ｂ】例示発泡蛇管の顕微鏡写真である。
【図４Ｃ】例示発泡蛇管の顕微鏡写真である。
【図４Ｄ】例示発泡蛇管の顕微鏡写真である。
【図４Ｅ】別の例示発泡蛇管の顕微鏡写真である。
【図４Ｆ】別の例示発泡蛇管の顕微鏡写真である。
【図４Ｇ】例示発泡押出ストリップの顕微鏡写真である。
【図４Ｈ】例示発泡押出ストリップの顕微鏡写真である。
【図４Ｉ】別の例示発泡押出ストリップの顕微鏡写真である。
【図４Ｊ】別の例示発泡押出ストリップの顕微鏡写真である。
【図４Ｋ】ポリマーブレンドから形成された非発泡押出ストリップの顕微鏡写真である。
【図４Ｌ】ポリマーブレンドから形成された発泡押出ストリップの顕微鏡写真である。
【図４Ｍ】ポリマーブレンドから形成された発泡押出ストリップの顕微鏡写真である。
【図４Ｎ】非発泡押出ポリマーストリップの顕微鏡写真である。
【図４Ｏ】非発泡押出ポリマーストリップの顕微鏡写真である。
【図５】通気性発泡ポリマー材料を組み込んでいる医療用回路用部品の概略図である。
【図６Ａ】通気性発泡ポリマー材料を組み込んでいる管状部品の側面平面図である。
【図６Ｂ】図６Ａの管部品の断面図である。
【図７Ａ】一体の補強リブを組み込んでいる管状部品の正面斜視図であり、その部品には部分的に波形がつけられている。
【図７Ｂ】全体に波形がつけられている管状部品の正面斜視図である。
【図８Ａ】リブを組み込んでいる、波形がつけられている管状部品の代替構造の正面斜視写真である。
【図８Ｂ】図８Ａの管状部品の正面斜視写真である。
【図８Ｃ】図８Ａおよび図８Ｂの管状部品の成形に好適なコルゲーターブロックである。
【図９】少なくとも１つの実施形態による呼吸回路の概略図である。
【図１０】少なくとも１つの実施形態による、同軸管を含んでなる部品の概略図である。
【図１１Ａ】少なくとも１つの実施形態によるマスク型患者用インターフェースの側面平面図である。
【図１１Ｂ】図１１Ａの患者用インターフェースの正面斜視図である。
【図１２】少なくとも１つの実施形態による鼻カニューレ型患者用インターフェースを着用している患者の正面斜視図である。
【図１３】少なくとも１つの実施形態によるカテーテルマウントの概略図である。
【図１４】入口リムおよび排気リムを備えた、少なくとも１つの実施形態による加湿吸入システムの概略図である。
【図１５】少なくとも１つの実施形態による部品を製造する方法の概略図である。
【図１６Ａ】外スキン層を有する押出発泡ポリマーを示す顕微鏡写真である。
【図１６Ｂ】外スキン層を有する押出発泡ポリマーを示す顕微鏡写真である。
【図１７】少なくとも１つの実施形態による部品を製造する方法を示すフローチャートである。
【図１８】一定の拡散率での理想収着／脱着曲線のプロットである。
【図１９】代表的な実験脱着曲線のプロットである。
【図２０】実験脱着曲線と算出脱着曲線のプロットである。
【００３３】
図面を通じて、参照番号は、参照（または類似）要素の間の対応を示すためにも用いられる。加えて、各参照番号の最初の数字はその要素が最初に表示される図を示す。
【発明の具体的説明】
【００３４】
次の詳細な説明には、通気性のある医療用回路部品、例えば、通気性のある吸入回路、麻酔回路または呼吸回路用の部品などを形成するための新規の材料および方法を開示する。上に説明したように、これらの通気性部品は、水蒸気に対して透過性であり、かつ液体水およびガスバルク流に対して実質的に不透過性である。開示する材料および方法は、様々な部品に組み込むことができ、そのような部品には、様々な医療用回路における、管（例えば、吸気管および呼気管、ならびにベンチレーター、加湿器、フィルター、ウォータートラップ、サンプルライン、コネクター、ガス分析器などのような呼吸回路の様々な要素の間の他の管系）、Ｙコネクター、カテーテルマウントおよび患者用インターフェース（例えば、鼻および顔を覆うためのマスク、鼻マスク、カニューレ、鼻枕など）が含まれる。医療用回路とは、広義の用語であり、当業者にとって通常使用されている意味を与えるものである（すなわち、特別な意味に限定されるものではない）。よって、医療用回路とは、開回路（ベンチレーター／ブロワーと患者用インターフェースとの間に単一吸気管を備え得る、特定のＣＰＡＰシステムなど）ならびに閉回路を含むことが意図されている。
【００３５】
通気性部品を含んでなる呼吸回路
本開示をより詳細に理解するために、まず図１を参照する。図１は、１種以上の通気性部品を含む、少なくとも１つの実施形態による呼吸回路を示している。そのような呼吸システムは、持続的気道陽圧システム、可変型気道陽圧システムまたは二相式気道陽圧（ＰＡＰ）システムまたは他の呼吸療法形態であり得る。例示呼吸回路では、患者１０１は通気性吸気管１０３によって加湿ガスを受ける。管とは、広義の用語であり、当業者にとって通常使用されている意味を与えるものであり（すなわち、特別な意味に限定されるものではなく）、限定されるものではないが、非円筒通路を含む。吸気管は、加湿呼吸ガスを患者へ送達するように構成された管である。通気性管については下により詳細に論じる。
【００３６】
加湿ガスは、以下のとおり図１の回路で輸送され得る。乾燥ガスは、ベンチレーター／ブロワー１０５から加湿器１０７へと移り、乾燥ガスは加湿器１０７により加湿される。加湿器１０７は、ポート１１１によって吸気管１０３の入口１０９（加湿ガス受入端）に接続し、それによって加湿ガスを吸気管１０３へ供給する。加湿ガスは、吸気管１０３を通って出口１１３（加湿ガス放出端）へ流れ、その後、出口１１３に接続された患者用インターフェース１１５を通って患者１０１へと流れる。呼気管１１７もまた患者用インターフェース１１５に接続している。呼気管は、吐き出された加湿ガスが患者から離れて移動するように構成された管である。この場合、吐き出された加湿ガスは呼気管１１７により患者用インターフェース１１５からベンチレーター／ブロワー１０５へと戻る。
【００３７】
この実施例では、乾燥ガスは、通風孔１１９を通ってベンチレーター／ブロワー１０５に入る。ファン１２１は、通風孔１１９から空気または他のガスを引き込むことによりベンチレーター／ブロワーへのガスの流れを改善することができる。ファン１２１は、例えば、可変速ファンであってよく、その場合、電子制御装置１２３によりファン速度が制御される。特に、電子制御装置１２３の機能は、親（マスター）制御装置１２５からの入力に応じて親電子制御装置１２５によりおよびダイヤル１２７によってユーザーにより設定される圧力またはファン速度の所定の必要値（設定値）により制御することができる。
【００３８】
加湿器１０７は、ある容量の水１３０または他の好適な加湿液を入れ得る加湿チャンバー１２９を備える。加湿チャンバー１２９は、使用後に加湿器１０７から取り外し可能であることが好ましい。取り外し可能であると、加湿チャンバー１２９をより容易に滅菌または処理することができる。しかしながら、加湿器１０７の加湿チャンバー１２９部分は単一構造を有することがある。加湿チャンバー１２９の本体は、非伝導性のガラス材料またはプラスチック材料から形成することができる。しかし、加湿チャンバー１２９は伝導性部品も含み得る。例えば、加湿チャンバー１２９は、加湿器１０７上のヒータープレート１３１と接触しているかまたは結合された高熱伝導性基材（例えば、アルミニウム基材）を含み得る。
【００３９】
加湿器１０７はまた、電子制御装置も含み得る。この実施例では、加湿器１０７は、アナログまたはデジタル型親電子制御装置１２５を含む。親制御装置１２５は、関連メモリーに保存されたコンピューターソフトウェアコマンドを実行するマイクロプロセッサーベースの制御装置であることが好ましい。例えば、ダイヤル１３３によってユーザーにより設定される湿度値または温度値入力、および他の入力に応じて、親制御装置１２５は、ヒータープレート１３１に電圧を加えて加湿チャンバー１２９内で水１３０を加熱する時期（またはレベル）を決定する。
【００４０】
任意の好適な患者用インターフェース１１５を組み込むことができる。患者用インターフェースとは、広義の用語であり、当業者にとって通常使用されている意味を与えるものであり（すなわち、特別な意味に限定されるものではなく）、限定されるものではないが、マスク（顔マスクおよび鼻マスクなど）、カニューレおよび鼻枕を含む。患者用インターフェースは、通常、使用時にガス空間を画成し、このガス空間は暖かい湿潤な呼吸ガスを受け入れるため、レインアウト（rain out）が生じる危険性がある。患者用インターフェース１１５患者１０１に近いことから、これはあまり望ましくない。レインアウトの危険性に取り組むために、患者用インターフェース１１５近くで吸気管１０３に、または患者用インターフェース１１５に温度プローブ１３５を接続することができる。温度プローブ１３５は、患者用インターフェース１１５近くでまたは患者用インターフェース１１５において温度を監視する。温度プローブと連通する加熱ライン（示していない）を使用して、吸気管１０３および／または患者用インターフェース１１５内の温度を、飽和温度を超える温度に高めるように患者用インターフェース１１５および／または吸気管１０３内の温度を調整することができる。温度プローブおよび加熱ラインに加えて（または温度プローブおよび加熱ラインに代わるものとして）、患者用インターフェース１１５はまた、図１１Ａ、図１１Ｂおよび図１２に関して下により詳細に記載するように、通気性インターフェースを含んでなり得る。
【００４１】
図１では、吐き出された加湿ガスは、呼気管１１７によって患者用インターフェース１１５からベンチレーター／ブロワー１０５へ戻される。呼気管１１７は、下に記載するように通気性発泡材料を含んでなることが好ましい。しかしながら、呼気管１１７はまた、当技術分野で既知のように、医療用管でもあり得る。いずれの場合にも、呼気管１１７は、吸気管１０３に関して上に記載したように、レインアウトの危険性を低減するために一体となった、温度プローブおよび／または加熱ラインを備え得る。さらに、呼気管１１７は、吐き出されたガスをベンチレーター／ブロワー１０５へ戻す必要はない。あるいは、吐き出された加湿ガスは、周囲環境へまたは他の付属機器、例えば、エアースクラバー(air scrubber)／フィルター（示していない）などへ直接送ることができる。ある特定の実施形態では、呼気管は全く省略される。
【００４２】
通気性部品を形成するための発泡ポリマー
図１に関して上に説明したように、呼吸回路などの医療用回路は、通気性部品、例えば、管または患者用インターフェースなどを利用することができる。これらの部品でのレインアウトを防ぐために通気性であることが望ましい。材料通気性の１つの尺度は透過性（ｇ−ｍｍ／ｍ２／日で表される）である。通気性の別の尺度は材料中の水の拡散率（拡散係数、ｃｍ２／秒で測定される）である。同様の試験条件では、例えば、同様の温度では、ある材料の透過性および拡散率は相互に正比例する。通気性熱可塑性エラストマー材料（ＩＳＯ  １８０６４：２００３（Ｅ）に準拠したＴＰＥ、これは引用することにより本明細書の開示の一部とされる）は、これらの通気性部品の形成に特に適していることは知られている。しかしながら、これらの公知材料はもろく、それらを使用可能にするには十分な補強が必要である。
【００４３】
通気性と強度の関係は、部品に成形される発泡ポリマー材料（既知の通気性ポリマーを含む）により予想外に改善することができることが見出された。高通気性発泡材料を組み込むことにより、相対的に高い曲げ剛性および高通気性の両方を有する部品を製造することができる。同様に、本明細書に記載する発泡材料から形成された部品はまた、相対的に高い圧縮抵抗（resistance to crushing）および座屈抵抗（resistance to buckling）も有し得る。結果として、特別な補強を施さずに、ＩＳＯ  ５３６７：２０００（Ｅ）規格（すなわち、流れ抵抗の増大についての試験）の要件を満たし、さらに、後により詳細に定義するように、十分に通気性のある、適切な「内部」特性（例えば、厚さ、材料、材料配合、弾性率、通気性および／または内部剛性）を有する管を製造することができる。ＩＳＯ  ５３６７：２０００（Ｅ）は引用することにより本明細書の開示の一部とされる。例えば、通気性熱可塑性エラストマー（ＴＰＥ）材料、例えば、ＡＲＮＩＴＥＬ（商標）ＶＴ  ３１０８などは、様々な実施形態による部品の発泡および成形に特に適していることが見出されている。この材料は製品または部品に成形されるため、この材料では、材料を発泡させることにより通気性と強度の関係を大幅に改善することができる。
【００４４】
従って、ある特定の実施形態は、既知の通気性材料と比べて大幅に改善された特性、ヤング率（剛性）および透過性（通気性）特性を兼ね備えるように、特定の発泡ポリマーを用いて通気性部品を形成することの実現を含む。これらの新規発泡ポリマーならびに発泡ポリマーおよびそのような発泡ポリマーを組み込んでいる医療用回路部品を形成するための技術は、例示例として本明細書に記載している。これらの発泡ポリマーは、高透過性であるため、それらを通じて水蒸気は迅速に拡散することができる。これによって、部品内の加湿ガスから周囲の大気へまたは部品の反対側の他のドライヤーガスへ水蒸気を透過させることにより部品内での凝縮の蓄積が低減する。さらに、これらの発泡ポリマーから形成された部品はまた、剛性があり、自己支持性があり、圧縮抵抗力がありまたは半硬質でもあり、さらなる補強の必要がない場合さえある。発泡ポリマーはガスから水蒸気を透過させるが液体水を透過させないため、発泡ポリマーは医療用回路部品の形成に有用である。発泡ポリマーはまたガスバルク流に対して実質的に不透過性でもあり、そのため、それらを使用して、加湿ガスを送達するための部品を形成することもできる。
【００４５】
一般的に、少なくとも１つの実施形態による発泡ポリマーは、通気性発泡熱可塑性ポリマーである。好ましくは、通気性熱可塑性ポリマーは、発泡熱可塑性エラストマー（またはＩＳＯ  １８０６４：２００３（Ｅ）により規定されているＴＰＥ）、例えば、（１）コポリエステル熱可塑性エラストマー（例えば、ポリエーテルソフトセグメントを含むコポリエステル熱可塑性エラストマーであるＡＲＮＩＴＥＬ（商標）、またはＩＳＯ  １８０６４：２００３（Ｅ）により規定されている他のＴＰＣ材料またはＴＰＣ−ＥＴ材料）、あるいは（２）ポリエーテルブロックアミド（例えば、ポリエーテルソフトセグメントを含むポリアミド熱可塑性エラストマーであるＰＥＢＡＸ（商標）、または他のＩＳＯ  １８０６４：２００３（Ｅ）により規定されているＴＰＡ−ＥＴ材料）、あるいは（３）熱可塑性ポリウレタン（ＩＳＯ  １８０６４：２００３（Ｅ）により規定されているＴＰＵ材料）、あるいは（４）発泡ポリマーブレンド、例えば、ＴＰＥ／ポリブチレンテレフタレート（ＰＢＴ、例えば、ＤＵＲＡＮＥＸ（商標）５００ＦＰ）ブレンドなどである。通気性熱可塑性ポリマーが発泡ＴＰＥ／ＰＢＴブレンドである場合には、そのブレンドは、好ましくは、８０重量％〜９９重量％（または約８０重量％〜９９重量％）の間のＴＰＥおよび２０重量％〜１重量％（または約２０重量％〜１重量％）の間のＰＢＴを含んでなる。
【００４６】
上記実施形態のいずれの場合でも、発泡材料の空隙率は２５％（または約２５％）より大きくてよく、例えば、２５〜６０％（または約２５〜６０％）の間、または３０〜５０％（または約３０〜５０％）の間などであってよい。少なくとも１つの実施形態では、前記発泡材料の空隙の５％（または約５％）以下は直径５００μｍを超える。
図２Ａは、当技術分野で既知の通気性材料についての透過性とヤング率の文献値のｌｏｇ／ｌｏｇプロットを示す。値は弾性率および透過性の双方において６桁にわたって変化する。
図２Ｂは、図２Ａに、１番〜４番および６番と表示した、本明細書において開示する様々な実施形態による例示発泡ポリマーの例についてのデータポイントを加えたものである。既知の材料の総てについての透過性および弾性率の組合せは、下記式：
【数７】
2020099708.tif 000009
（式中、Ｐは、ＡＳＴＭ  Ｅ９６の手順Ａ（温度２３℃および相対湿度９０％での乾燥法）に従って測定された、材料の透過性をｇ・ｍｍ／ｍ２／日で表し、Ｍは材料のヤング率をＭＰａで表す）
に相当する直線２０１を超えないことが分かった。ＡＳＴＭ  Ｅ９６は、引用することにより本明細書の開示の一部とされる。
【００４７】
図２Ｂのポイント１番〜４番、６番および８番により表される発泡ポリマー材料では、透過性Ｐは下記式：
【数８】
2020099708.tif 000010
を満たす。このように、これらの発泡ポリマーは、これまで知られていない通気性および剛性レベル組合せを有する。
【００４８】
発泡ポリマーの透過性および弾性率は、発泡ポリマーを組み込んでいる部品において改善された剛性および／または通気性を提供するように選択することができる。好ましくは、その材料は、容易に圧潰もしくはキンクを起こさないまたは圧力により体積が変化しないように、十分に剛性がなければならない。例えば、通気性発泡ポリマーは、ＩＳＯ  ５３６７：２０００（Ｅ）に準拠した曲げに伴う流れ抵抗の増大についての試験により規定されるとおり、その発泡ポリマーを２５ｍｍ径の金属円筒の周りにキンクまたは圧潰なく曲げることができる、十分に剛性がある必要がある。そのため、少なくとも１つの実施形態では、弾性率Ｍは３０ＭＰａ（または約３０ＭＰａ）より大きい。Ｍ＝３０ＭＰａのラインは、図２Ｂでは直線２０３として示される。しかしながら、部品の剛性を制限して、その部品を扱い易くするまたは患者の安楽を高めることが望ましいこともある。そのため、ある特定の実施形態では、弾性率Ｍは１０００ＭＰａ（または約１０００ＭＰａ）未満に制限することができる。Ｍ＝１０００ＭＰａのラインは直線２０５として示される。また、弾性率Ｍを８００ＭＰａ（または約８００ＭＰａ）未満、または５００ＭＰａ（または約５００ＭＰａ）未満に制限することが望ましいこともある。
【００４９】
加えて、様々な一般的用途および医療用部品において凝縮を防止または低減するほど十分に高い通気性を選択することが望ましいこともある。発泡ポリマーの拡散率は空隙体積分率の関数であることが分かった。これについては表１に示され、表１では各相対湿度（ＲＨ）における、特定の空隙率（Ｄ）での拡散率を固体ＡＲＮＩＴＥＬ（商標）ＶＴ  ３１０８（Ｄ０）の同じＲＨでの拡散率で割った割合を要約している。表１のデータのプロットを図３に示す。
【００５０】
【表１】
2020099708.tif 000011
【００５１】
従って、発泡ポリマーの透過性および／または空隙率の適当なレベルを選択して、適当な通気性を定めることが可能である。ある特定の実施形態では、透過性Ｐは、ＡＳＴＭ  Ｅ９６の手順Ａに従って測定された６０ｇ−ｍｍ／ｍ２／日（または約６０ｇ−ｍｍ／ｍ２／日）より大きい。透過性６０ｇ−ｍｍ／ｍ２／日は、固体ＡＲＮＩＴＥＬ（商標）ＶＴ  ３１０８に対する６６％増加を表す。Ｐ＝６０ｇ−ｍｍ／ｍ２／日のラインは直線２０７として示される。また、いくつかの実施形態では、７０ＭＰａ  ｇ−ｍｍ／ｍ２／日（または約７０ｇ−ｍｍ／ｍ２／日）より大きい透過性Ｐを選択することが望ましいこともある。
【００５２】
透過性を対応する空隙率と関連付けることが可能である。透過性６０ｇ−ｍｍ／ｍ２／日は、固体ＡＲＮＩＴＥＬ（商標）ＶＴ  ３１０８の値の１．６６倍である。透過性が拡散率に正比例することが分かれば、図３から拡散率比が１．６６より大きい場合の対応する空隙率を求めることが可能である。図３によれば、対応する空隙率は２５％より大きい。従って、ある特定の実施形態では、空隙率は２５％（または約２５％）より大きい。また、いくつかの実施形態では、３０％（または約３０％）より大きい空隙率を選択することが望ましいこともある。空隙率３０％は、上に説明したように、透過性７０ｇ−ｍｍ／ｍ２／日（または約７０ｇ−ｍｍ／ｍ２／日）と対応する。
【００５３】
また、発泡ポリマーの空隙率を制限して、液体水が空隙を通じて漏出しないようにすることが望ましいこともある。発泡ポリマーに（下により詳細に論じる）外スキン層構造がない場合には、空隙率が４５％（または約４５％）未満であることが望ましいことがある。発泡ポリマーが外スキン層構造を有する場合には、空隙率が６０％（または約６０％）未満であることが好適であり得る。本明細書において記載する医療用回路用部品の形成については、発泡ＡＲＮＩＴＥＬ（商標）ＶＴ  ３１０８の空隙率が２５〜６０％（または約２５〜６０％）の間であることが好適であることが見出されている。例えば、空隙率３０％（またはその前後）では、Ａｒｎｉｔｅｌ  ＶＴ３１０８の通気性を最大２倍まで向上させることができる。比較的軽微な弾性率の低下は、同様の通気性を維持しながら、下に記載するように、部品の厚さを増すことにより補うことができる。これらの部品の形成については、発泡ＡＲＮＩＴＥＬ（商標）ＶＴ  ３１０８の空隙率が３０〜５０％（または約３０〜５０％）の間であることが特によく適していることが見出されている。前述は好適な空隙率および対応する材料特性の例にすぎないことは理解されよう。
【００５４】
上に論じたように、材料通気性の別の尺度は材料中の水の拡散率（拡散係数、ｃｍ２／秒で測定される）である。同様の試験条件では、特定の基材の透過性および拡散率は相互に正比例する。様々な実施形態では、発泡ポリマーは３×１０−７ｃｍ２／秒（またはその前後）より大きい、より好ましくは６×１０−７ｃｍ２／秒（またはその前後）より大きい拡散係数を有する。例えば、４７％空隙率の発泡ＡＲＮＩＴＥＬ（商標）ＶＴ  ３１０８の０．１６２５ｃｍ径ロッドは、拡散係数が７．６×１０−７ｃｍ２／秒に等しい（またはほぼ等しい）と計算されている。別の例として、１３％空隙率の発泡ＡＲＮＩＴＥＬ（商標）ＶＴ  ３１０８の０．０５０５ｃｍ厚フィルムは、拡散係数が３．３×１０−７ｃｍ２／秒に等しい（またはほぼ等しい）と計算されている。
【００５５】
図２Ｂのサンプル１番〜４番は、発泡ＡＲＮＩＴＥＬ（商標）ＶＴ  ３１０８を含んでなる。これらの材料、特に５３％空隙率のサンプル４番は、透過性および弾性率の組合せに関しては任意の他の既知の材料よりも良い性能を有することが分かる。サンプル４番では、発泡加工により９７％ＲＨにおいて透過性のほぼ６．５倍平均増加がもたらされ、弾性率は純粋ＡＲＮＩＴＥＬ（商標）ＶＴ  ３１０８の３０％であった。
【００５６】
図２Ｂにおいて、ポイント１番は、サンプル名「ＡＢ  １４．２ａ」のデータを表している。ＡＢ  １４．２ａは、外径２４．５ｃｍの発泡波形ＡＲＮＩＴＥＬ（商標）ＶＴ  ３１０８成人用管である。このサンプルについて集めた実験データには、顕微鏡写真（図４Ａ〜図４Ｄに示し、表２に要約している）、空隙率および平均サンプル厚さ（表３に示す）、弾性率（表４に示す）ならびにＲＨに伴う拡散率の変化（表１に要約している）が含まれる。
【００５７】
ポイント２番は、サンプル名「ＭＢ２７  ４％」のデータを表している。ＭＢ２７  ４％は、外径１５．４６ｃｍの発泡波形ＡＲＮＩＴＥＬ（商標）ＶＴ  ３１０８幼児用管である。その管は、基材ポリマー（ＡＲＮＩＴＥＬ（商標）ＶＴ  ３１０８）および４重量％（または約４重量％）の発泡剤マスターバッチ（ポリエチレンおよび２０重量％のClariant社製ＨＹＤＲＯＣＥＲＯＬ（商標）ＢＩＨ−１０Ｅを含んでなる）の混合物から押出成形されたものである。このサンプルについて集めた実験データには、顕微鏡写真（図４Ｅおよび図４Ｆに示し、表２に要約している）、空隙率および平均サンプル厚さ（表３に示す）、弾性率（表４に示す）ならびにＲＨに伴う拡散率の変化（表１に要約している）が含まれる。
【００５８】
ポイント３番は、サンプル名「ＦＩＩＡ−２」のデータを表す。ＦＩＩＡ−２は、ＡＲＮＩＴＥＬ（商標）ＶＴ  ３１０８の発泡押出ストリップである。このサンプルについて集めた実験データには、顕微鏡写真（図４Ｇおよび図４Ｈに示し、表２に要約している）、空隙率および平均サンプル厚さ（表３に示す）、弾性率（表４に示す）ならびにＲＨに伴う拡散率の変化（表１に要約している）が含まれる。水含有量に伴う寸法の変化も測定した。水含有量に伴う長さの変化は下記式：
【数９】
2020099708.tif 000012
（式中、
Ｗ％は、乾燥ポリマー１ｇ当たりに吸収された水のグラム数であり、
Ｘは測定寸法であり、かつ
Ｘ０はＷ％＝０での測定寸法である）
により表すことができることが分かった。
【００５９】
ポイント４番は、サンプル名「ＦＩＩＡ−５」のデータを表している。ＦＩＩＡ−５は、ＡＲＮＩＴＥＬ（商標）ＶＴ  ３１０８の発泡押出ストリップである。このサンプルについて集めた実験データには、顕微鏡写真（図４Ｉおよび図４Ｊに示し、表２に要約している）、空隙率および平均サンプル厚さ（表３に示す）、弾性率（表４に示す）ならびにＲＨに伴う拡散率の変化（表１に要約している）が含まれる。水含有量に伴う寸法の変化も測定した。水含有量に伴う長さの変化（ΔＸ／Ｘ０）は下記式：
【数１０】
2020099708.tif 000013
により表すことができることが分かった。
【００６０】
ポイント５番は、サンプル名「８０／２０  ＡＲＮＩＴＥＬ／ＰＢＴ」のデータを表している。８０／２０  ＡＲＮＩＴＥＬ／ＰＢＴは、ＡＲＮＩＴＥＬ（商標）ＶＴ  ３１０８およびポリブチレンテレフタレート（ＰＢＴ）の８０／２０重量パーセントブレンドから作製されたポリマーの押出ストリップである。このサンプルについて集めた実験データには、顕微鏡写真（図４Ｋに示し、表２に要約している）、平均サンプル厚さ（表３に示す）、弾性率（表４に示す）ならびにＲＨ＝１００での拡散率（表１に要約している）が含まれる。
【００６１】
ポイント６番は、サンプル名「発泡８０／２０  ＡＲＮＩＴＥＬ／ＰＢＴ」のデータを表している。発泡８０／２０  ＡＲＮＩＴＥＬ／ＰＢＴは、ＡＲＮＩＴＥＬ（商標）ＶＴ
３１０８およびＰＢＴの８０／２０重量パーセントブレンドから作製されたポリマーの発泡押出ストリップである。このサンプルについて集めた実験データには、顕微鏡写真（図４Ｌおよび図４Ｍに示し、表２に要約している）、空隙率および平均サンプル厚さ（表３に示す）、弾性率（表４に示す）ならびにＲＨ＝１００での拡散率（表１に要約している）が含まれる。
【００６２】
ポイント７番は、サンプル名「ＦＩＩＡ−１」のデータを表している。ＦＩＩＡ−１は、固体Ａｒｎｉｔｅｌ  ３１０８の押出ストリップである。このサンプルについて集めた実験データには、顕微鏡写真（図４Ｎおよび図４Ｏに示し、表２に要約している）、平均サンプル厚さ（表３に示す）、弾性率（表４に示す）ならびにＲＨに伴う拡散率の変化（表１に要約している）が含まれる。水含有量に伴う寸法の変化も測定した。水含有量に伴う３つの寸法総て（長さ、幅および厚さ）の変化は、観察によりほぼ同じ（すなわち、等方拡大）であることが認められ、下記式：
【数１１】
2020099708.tif 000014
により表すことができた。この関係を用いて、水脱着実験における時間に対するサンプル厚さの変化を計算した。
【００６３】
最後に、ポイント８番は、サンプル名「発泡ＴＰＵ／アセタール１０％」のデータを表している。発泡ＴＰＵ−アセタール１０％は、ＥＳＴＡＮＥ（商標）５８２４５（ＴＰＵ）およびアセタールの発泡ブレンドの押出ストリップである。このサンプルについて集めた実験データには、空隙率および平均サンプル厚さ（表３に示す）、弾性率（表４に示す）ならびに拡散率（表４に示す）が含まれた。
【００６４】
また、図２Ｂには、「ＦｍｄＡｄ１」と表示したポイントも示している。ＦｍｄＡｄ１は、外径２４．５ｃｍの発泡波形ＡＲＮＩＴＥＬ（商標）ＶＴ  ３１０８成人用管である。このサンプルについて集めた実験データには、空隙率および平均サンプル厚さ（表３に示す）、弾性率（表４に示す）ならびにＲＨに伴う拡散率の変化（表１に要約している）が含まれた。
【００６５】
図２Ａまたは図２Ｂに記入していない追加の非発泡ポリマー材料および発泡ポリマー材料を下に記載する。
【００６６】
「Ｂａｔｃｈ  １５  ｗｔｓ」、「Ｂａｔｃｈ  １５  ｆ」、「ＭＢ２７  ０％」、「ＭＢ２７  ６％」、「ＭＢ２２．１」、「ＭＢ３２．１」および「ＭＢ４１．４」は、外径１５．４６ｃｍの発泡波形ＡＲＮＩＴＥＬ（商標）ＶＴ  ３１０８幼児用管である。これらのサンプルについて集めた実験データには、空隙率および平均サンプル厚さ（表３に示す）ならびにＲＨに伴う拡散率の変化（表１に要約している）が含まれた。ＭＢ３２．１については、水含有量に伴う長さの変化も測定した。その変化は、下記式：
【数１２】
2020099708.tif 000015
により表されることが見出された。
【００６７】
「ＴＰＵ、ＥＳＴＡＮＥ  ５８２４５」は、壁厚０．０４８ｃｍの非発泡波形ＴＰＵ（ＥＳＴＡＮＥ（商標）５８２４５）管である。このサンプル(this same)について集めた実験データには、空隙率および平均サンプル厚さ（表３に示す）、弾性率（表４に示す）ならびに拡散率（表４に示す）が含まれた。
【００６８】
【表２】
2020099708.tif 000016
【００６９】
顕微鏡写真から、発泡ポリマーサンプル（サンプル１番〜４番および６番）が固体ポリマー内に気泡または空隙を含んでなることが分かる。これらの空隙の横方向サイズは、発泡ポリマーの厚さの３０％（または約３０％）未満、例えば、全厚の１０％（または約１０％）未満であることが望ましい。
【００７０】
顕微鏡写真からまた、図２Ｂの直線２０１および直線２０７より上（Ｐ＞６０ｇ−ｍｍ／ｍ２／日）にある特定の発泡ポリマーサンプル（すなわち、サンプル１番〜４番）では、空隙が球状ではなく実質的に扁平になっていることも分かる。空隙の扁平形状により空隙間のポリマーもまた扁平となる。ポリマーの扁平形状は、発泡ポリマーを含んでなる機械特性部品を改善することが見出されている。連続ポリマーの長さを縦方向に長くすることによって弾性率がこの方向に増加すると考えられている。そのため、少なくとも１つの実施形態は、発泡ポリマーが少なくともいくつかの空隙、例えば、少なくとも８０％またはその前後を有し、それらの空隙が縦軸に沿って扁平になっていることが有利であり得ることの実現を含む。この扁平のアスペクト比（長さ対高さ）は、望ましくは少なくとも２：１（または約２：１）または少なくとも３：１（または約３：１）、例えば、２：１〜７：１（または約２：１〜７：１）の間または３：１〜７：１（または約３：１〜７：１）の間である。
【００７１】
また、これらのサンプルでは、空隙が互いに孤立していないことも認められた。それらの空隙の多くは接続されているかまたは結合されている。すなわち、発泡ポリマーは「連続気泡」を有する。これらの発泡ポリマーの連続気泡構造は、軸方向に（または横方向に）も縦方向にもより広い距離の水蒸気の移動を可能にし、固体ポリマーを通過する必要がないため、通気性を向上させる。発泡ポリマー中の空隙の少なくとも１０％（または約１０％）が相互接続されていることが望ましい。いくつかの実施形態では、空隙の少なくとも２０％（または約２０％）が他の空隙に接続されている。
【００７２】
【表３】
2020099708.tif 000017
【００７３】
【表４】
2020099708.tif 000018
【００７４】
表４では、ＡＲＮＩＴＥＬ（商標）に基づくサンプルについての透過性データを、下の関係式：
【数１３】
2020099708.tif 000019
（式中、Ｐｓａｍｐｌｅはサンプルの透過性を表し、ＰＡＲＮＩＴＥＬ  ＶＴ  ３１０８はＡＲＮＩＴＥＬ（商標）ＶＴ  ３１０８の透過性を表し、Ｄｓａｍｐｌｅはサンプルの拡散率を表し、ＤＡＲＮＩＴＥＬ  ＶＴ  ３１０８はＡＲＮＩＴＥＬ（商標）ＶＴ  ３１０８の拡散率を表す）
を用いて計算した。同様に、ＴＰＵ（ＥＳＴＡＮＥ（商標））に基づくサンプルについての透過性データを、下の関係式：
【数１４】
2020099708.tif 000020
（ＰＥＳＴＡＮＥ  ５８２４５およびＤＥＳＴＡＮＥ  ５８２４８はそれぞれ、ＥＳＴＡＮＥ（商標）５８２４５の透過性および拡散率を表す）
を用いて計算した。係数０．７はブレンドサンプルの水含有量が低いことを反映している。
【００７５】
別の好適な発泡ポリマー材料はポリエーテルに基づく熱可塑性ポリウレタン（ＴＰＵ）であり、このＴＰＵは良好な通気性および引裂抵抗（tear resistance）を有する。しかしながら、ＴＰＵは不十分な剛性（低ヤング率）を有する。多くの研究によってその材料を他のポリマーと混合することによるその剛性の改善に取り組まれている。しかしながら、ＴＰＵと他のポリマーとの配合は剛性を増加させるのに効果的であり得るが、ブレンドポリマーの通気性に深刻な低下が起こり得ることが見出されている。
【００７６】
試験後、通気性が許容されないレベルに低下することなく機械剛性を大幅に改善させるブレンドが確認された。例示ブレンドは、上に論じたコポリエステルＴＰＥ／ＰＢＴのブレンドである。別の例示ブレンドは、ＴＰＵおよびポリカーボネート−アクリロニトリルブタジエンスチレン（ＰＣ−ＡＢＳ、例えば、ＷＯＮＤＥＲＬＯＹ（商標）として販売されている）を含んでなる。ＴＰＵ：ＷＯＮＤＥＲＬＯＹ（商標）の好適な重量比は７０：３０（または約７０：３０）である。１９ｍｍ径の一軸スクリュー押出機を使用して行った試験では、ブレンドの引張強さはＴＰＵ単独と比べて剛性の著しい改善（１４倍またはその前後）を示すが、水蒸気透過率は通気性のわずかな低下（３０％またはその前後）しか示さないことが示された。上記のように、ＴＰＵ−ＷＯＮＤＥＲＬＯＹ（商標）ポリマーブレンドを発泡させることによって、通気性と剛性のさらなる改善を達成することができる。
【００７７】
上に論じたように、少なくとも１つの実施形態によるさらに別の例示ブレンドは、通気性（透過性）および水吸収が非常に低い化合物であるＴＰＵ（ＥＳＴＡＮＥ（商標）５８２４５）およびアセタールを含んでなる。発泡ストリップ（空隙率１５〜２０％の間または約１５〜２０％の間）は、重量比７０：３０（または約７０：３０）のＥＳＴＡＮＥ（商標）５８２４５およびアセタールから作出した。平均サンプル厚さは０．１３９ｃｍであった。そのブレンドの１００％ＲＨでの水吸収は乾燥ポリマー１ｇ当たり水０．３８ｇ（３８％）であった。サンプルの拡散率は、脱着曲線から測定し、２３℃で６．５９×１０−６ｃｍ２／秒であると分かった。サンプルの弾性率は３４ＭＰａであり、透過性は１５１ｇ−ｍｍ／ｍ２／日であると計算された。
【００７８】
これらの結果は、非発泡ＴＰＵ（ＥＳＴＡＮＥ（商標）５８２４５）を含んでなる対照例と比較する。蛇管を押出成形し、壁厚は０．０４８ｃｍであり、１００％ＲＨでの水吸収は乾燥ポリマー１ｇ当たり水０．５３ｇ（５３％）であった。非発泡サンプルの拡散率は、脱着曲線から測定し、２３℃で２．４１×１０−７ｃｍ２／秒であると分かった。弾性率は１８ＭＰａであった。このポリマーの透過性は８０ｇ−ｍｍ／ｍ２／日である。
【００７９】
発泡ポリマーを含んでなる部品
上に記載した通気性発泡材料は、高通気性であるが自己支持性があり半硬質の材料が有利な、多くの医療用部品に向いていることは理解されよう。従って、上に論じた通気性発泡材料の詳細の総てはこれらの部品に適用できる。以下は、その通気性発泡材料によって、これまでは不可能であった新たな利点が与えられる部品の一部の例にすぎない。空隙率、厚さおよび空隙サイズを操作することによって、形成部品の内部特性の様々なカスタマイズが可能となる。
【００８０】
一般的に、部品は、内部の空間を画成する壁体であり、該壁体の少なくとも一部が、その空間内のガスから水蒸気を透過させるが液体水を透過させない上記のような通気性発泡材料からなる壁体を備える。その壁体はまた、その空間内の、呼吸ガス、麻酔ガス、吸入ガスおよび／または煙を含むガスバルク流に対しても不透過性であることが好ましい。
【００８１】
その壁体は、通気性のために、ガス空間からその壁体の反対側の領域への水蒸気通路を形成する。いくつかの実施形態では、前記通気性発泡材料を通るガス空間から大気への水蒸気通路が存在する。その通路は直接経路であり得、その壁体は大気に直接曝される。あるいは、その通路は間接的であり、その経路はガス空間と大気との間の１以上の他の壁体を経る。他の構造では、前記壁体の反対側に、大気の代わりに第２のガス空間（スイープガス空間と呼ばれる）が存在し得る。このスイープガス空間より、次には、大気に間接的に排出することができる。その場合には、水蒸気通路はガス空間からスイープガス空間までに及ぶ。
【００８２】
上記実施形態のいずれの場合でも、囲い壁全体を発泡材料から形成することができる。少なくとも１つの実施形態では、その壁体の少なくとも一領域は厚さが０．１〜３．０ｍｍ（または約０．１〜３．０ｍｍ）の間、例えば、０．１〜１．５ｍｍ（または約０．１〜１．５ｍｍ）の間などである。例えば、その壁体の少なくとも一領域は、厚さが０．７〜１．０ｍｍ（または約０．７〜１．０ｍｍ）の間または０．７〜３．０ｍｍ（または約０．７〜３．０ｍｍ）の間であり得る。
【００８３】
上記実施形態のいずれの場合でも、前記壁体は少なくとも２つのゾーンを含み得る。第１のゾーンは、実質的に独立気泡発泡材料の層を含んでなる外スキン層であり、第２のゾーンは、外層に隣接した内層であり、その外層とガス空間との間にある。スキン層の厚さは壁厚の５〜１０％（または約５〜１０％）の間、例えば、１０〜５０μｍ（または約１０〜５０μｍ）の間であり得る。第１のゾーンおよび第２のゾーンの各々は空隙を有する。ある特定の実施形態では、第１のゾーン中の空隙の５％（または約５％）以下は直径１００μｍを超える。第２のゾーン中の空隙は第１のゾーン中の空隙よりも大きい。例えば、いくつかの実施形態では、前記発泡材料第２のゾーンの空隙の５％（または約５％）以下は直径７００μｍを超える。
【００８４】
上記実施形態のいずれの場合でも、前記壁体はまた、その壁体または少なくとも１つの領域を補剛する少なくとも１つの補強リブも備え得、その部分では壁体を補剛するために壁体は局部的に厚くなっている。
【００８５】
前記部品は、患者用インターフェース；または管、例えば、呼吸回路において使用する呼吸管など；または患者用インターフェースの管および少なくとも一部分；または呼吸回路において使用する導管（すなわち、周囲が密閉される必要がない管の一部）；またはマスク（マスクフレームおよびそのマスクフレームの周囲にわたるシールを含み、この際、そのマスクフレームは壁体を含んでなり、その壁体の実質的大部分は通気性発泡材料から形成される）；または吸入システムの部品、例えば、吸入システムの排気アームの少なくとも一部分において使用する管または導管などであり得る。
【００８６】
次に図５を参照する。図５は、少なくとも１つの実施形態による部品５０１を示している。部品５０１は、壁体５０３を設けて構成され、一方の側にガス空間５０５を画成している。壁体５０３は、上記のように、通気性発泡ポリマーを含んでなる。点線５０７により表しているように、その壁体は、完全に密閉されたガス空間５０５を画成してもしなくてもよい。使用時には、そのガス空間は、壁体５０３が壁体５０３の一方の側にガス空間５０５を画成しその空間５０５が湿潤なガスを含むように、実質的に密閉され得る。
【００８７】
壁体５０３の反対側には第２のガス空間５０９が存在する。少なくとも１つの実施形態では、第２のガス空間５０９は大気である。部品５０１の壁体５０３は、水蒸気を透過させるが液体水および呼吸ガスバルク流を実質的に透過させない通気性発泡材料からなる。通気性発泡材料により空間５０５内でガスを乾燥させ得るように、壁体５０３の外面は第２のガス空間５０９内で大気または乾燥スイープガスに曝される。そのような構造では、ガス空間５０５内の相対湿度が高いガスは、壁体５０３を通じて第２のガス空間５０９へ水蒸気を透過させることによって乾燥させることができ、第２のガス空間５０９は、例えば、大気であってよい。比較的温かいまたは湿潤なガス／空気／呼吸ガスが満たされた時にガス空間５０５内で起こるレインアウトをもたらすおよび／または防止するために、ガス空間５０５内のガスの乾燥は有用である。
【００８８】
１つの例では、部品５０１は患者用インターフェース、例えば、呼吸マスクなどであってよく、ガス空間５０５は壁体５０３によって、および空間５０５を実質的に囲む患者の顔（示していない）によって少なくとも部分的に画成され得る。この実施例では、患者の顔は点線５０７にって表される。別の実施形態では、部品５０１は呼吸管（吸気管または呼気管）であってよい。患者用インターフェースおよび呼吸管については下により詳細に論じる。
【００８９】
通気性管
補助呼吸、特に医療応用では、相対湿度レベルが高いガスは、比較的限られた大きさ、一般には１０〜２５ｍｍ（または約１０〜２５ｍｍ）の範囲の間の直径（新生児用および成人用の両方にあてはまる）のフレキシブル呼吸管を通じて供給され、戻される。そのような呼吸管は、最大性能および患者の安楽レベルを保証するために、非常に軽く、キンクまたはピンチングに対して抵抗力があり、柔軟であることが理想的である。呼吸管の重量によって患者用インターフェースにかかる力を低下させるためには、軽量の呼吸管が非常に重要である。同様に、高い患者の安楽レベルを実現するためには、呼吸管は柔軟でかつ容易に曲げることが可能でなければならないが、この高い患者安楽レベルによって患者コンプライアンスを改善することができる。しかしながら、極めて軽く柔軟な部品は、通常脆弱であり、過度にキンクする傾向がある。上記発泡ポリマーを含んでなる管は、キンクおよびピンチングに耐えることができ、さらに、軽く、患者の安楽を高めるのに十分に柔軟であることが分かった。
【００９０】
管は部品の一種であるため、上に論じた部品の詳細は、本明細書において論じる管に適用できる。一般的に、医療用回路管は、入口（加湿ガス受入用）と、出口（加湿ガス放出用）と、該入口および該出口の間に少なくとも１つのガス通路を画成する囲い壁とを備え、この際、該囲い壁の少なくとも一部は、水蒸気を透過させるが液体水および呼吸ガスバルク流を実質的に透過させない通気性発泡材料からなる。少なくとも１つの実施形態では、その管は押出成形された蛇管である。医療用回路管は、呼吸管または導管あるいは吸入システムのリム用の管または導管として使用することができる。例えば、その管は、個々に、呼気管または排気導管であり得る。その管は患者用インターフェースの部分でもあり得る。
【００９１】
前記管は柔軟であり得る。すなわち、その管は、２５ｍｍ径のロッドの周りにキンクまたは圧潰なく曲げることができる。さらに特には、その管は、ＩＳＯ  ５３６７：２０００（Ｅ）に準拠した曲げに伴う流れ抵抗の増大についての試験に合格することにより規定されるとおり、柔軟である。
【００９２】
上記実施形態のいずれの場合でも、その管は長さが１〜２ｍ（または約１〜２ｍ）の間、例えば、１．５ｍ（または約１．５ｍ）であり得る。管は平均直径が１０〜２５ｍｍ（または約１０〜２５ｍｍ）の間であり得る。少なくとも１つの実施形態では、その管は壁厚が０．１〜１．２ｍｍ（または約０．１〜１．２ｍｍ）の間、例えば、０．６ｍｍ〜１．０ｍｍ（または約０．６〜１．０ｍｍ）の間である。管はその全長のかなりの部分にわたって通気性のある囲い壁を備えることが好ましい。例えば、少なくとも１つの実施形態では、管の長さの少なくとも８０％が通気性のある囲い壁を備える。通気性壁体は、加湿ガス受入管の入口端の近位に位置することが好ましい。例えば、１．５ｍ（または約１．５ｍ）長の管では、その入口端の近位から、管の少なくとも１．２ｍ（または約１．２ｍ）が通気性壁体を備える。
【００９３】
その壁体は、通気性のために、ガス空間からその壁体の反対側の領域への水蒸気通路を形成する。いくつかの実施形態では、前記通気性発泡材料を通るガス空間から大気への水蒸気通路が存在する。その通路は直接経路であり得、その壁体は大気に直接曝される。例えば、少なくとも１つの実施形態では、前記管は、呼吸管であり、前記入口では第１のコネクターが末端となり、前記出口では第２のコネクターが末端となる。前記入口コネクターから前記出口コネクターまでの長さで１つのガス通路しかない。
【００９４】
あるいは、その通路は間接的であり、その経路はガス空間と大気との間の１以上の他の壁体を経る。他の構造では、前記壁体の反対側に、大気の代わりに第２のガス空間（スイープガス空間と呼ばれる）が存在し得る。このスイープガス空間より、次には、大気に間接的に排出することができる。その場合には、水蒸気通路はガス空間からスイープガス空間までに及ぶ。例えば、その管は同軸呼吸管であり得る。同軸呼吸管では、ガス空間は吸気リムまたは呼気リム(expiratory limb)であり、第２のガス空間は該吸気リムまたは該呼気リムの残りの方である。該吸気リムの入口と該吸気リムの出口との間に１つのガス通路が備わっており、該呼気リムの入口と該呼気リムの出口との間に１つのガス通路が備わっている。１つの実施形態では、前記ガス空間は前記吸気リムであり、前記第２のガス空間は前記呼気リムである。あるいは、前記ガス空間は前記呼気リムであってよく、前記第２のガス空間は前記吸気リムであってよい。
【００９５】
前記部品の記載に関連して上に説明したように、上記実施形態のいずれの場合でも、前記壁体は少なくとも２つのゾーンを含み得る。第１のゾーンは、実質的に独立気泡発泡材料の層を含んでなる外スキン層であり、第２のゾーンは、外層に隣接した内層であり、その外層とガス空間との間にある。スキン層の厚さは壁厚の５〜１０％（または約５〜１０％）の間、例えば、１０〜５０μｍ（または約１０〜５０μｍ）の間であり得る。第１のゾーンおよび第２のゾーンの各々は空隙を有する。ある特定の実施形態では、第１のゾーン中の空隙の５％（または約５％）以下は直径１００μｍを超える。第２のゾーン中の空隙は第１のゾーン中の空隙よりも大きい。例えば、いくつかの実施形態では、前記発泡材料第２のゾーンの空隙の５％（または約５％）以下は直径７００μｍを超える。
【００９６】
さらに、上記実施形態のいずれの場合でも、前記管は、前記囲い壁に配列された複数の補強リブを備え得る。これらのリブは、一般的に管の縦軸と整列されるように、管とともに共押出成形することができる。好ましくは、３〜８個の補強リブ、さらに特には３〜５個の補強リブが存在する。
【００９７】
上記に加えて、管内での凝縮物の形成を低減しまたはなくすために、および使用時に管を通るガス流において実質的に均一な温度を維持するために、ヒーター、例えば、抵抗加熱ヒーター線などを管通路内にまたは管壁内に配設してもよい。
【００９８】
特定の実施形態では、前記管は、長さ１．５２５ｍ（またはその前後）、重量５４ｇ（またはその前後）、空隙率３５％（またはその前後）、空気圧コンプライアンス０．２３ｍＬ／ｃｍ  Ｈ２Ｏ／ｍ（またはその前後）および透過性８５ｇ−ｍｍ／ｍ２／日（またはその前後）である。その管は、９５％（または約９５％）のＡＲＮＩＴＥＬ（商標）ＶＴ  ３１０８および５％（または約５％）の発泡剤マスターバッチ（ポリエチレンおよび２０重量％（または約２０重量％）のClariant社製ＨＹＤＲＯＣＥＲＯＬ（商標）ＢＩＨ−１０Ｅを含んでなる）から形成される。
【００９９】
次に図６Ａおよび図６Ｂを参照する。図６Ａおよび図６Ｂは、少なくとも１つの実施形態による通気性管６０１を示している。図６Ａは、管６０１の側面図を示し、一方、図６Ｂは、図２Ａと同じ側面図に沿った管６０１の断面を示している。図６Ａおよび図６Ｂの両方において、水平軸をライン６０３−６０３として表している。図６Ｂで壁体６０５として示した管壁は、上記のように、通気性発泡材料である。典型的な寸法−新生児用および成人用それぞれについて直径１２〜２０ｍｍ（または約１２〜２０ｍｍ）の間および長さ１〜２ｍ（または約１〜２ｍ）の呼吸管の場合、壁体６０５は１００〜１５００μｍ（または約１００〜１５００μｍ）の間の厚さであり得る。しかしながら、壁体６０５は最大３ｍｍ（または約３ｍｍ）厚であってよく、さらに良好な通気性も果たし得る。
【０１００】
管６０１には波形がつけられている（すなわち、その管は隆起表面または溝付表面を有する）。蛇管を形成するための方法は、図１５に関して、下により詳細に論じる。しかしながら、いくつかの実施形態では、その管は平滑表面を有する。
次に図７Ａおよび図７Ｂを参照する。図７Ａおよび図７Ｂは、少なくとも１つの実施形態による通気性管７０１を示している。この場合も、本明細書における実施例のいずれかに記載するように、管７０１は通気性発泡材料から製造される。その管は複数の補強リブ７０３をさらに備え、これらの補強リブは、管とともに共押出成形することができる。リブ７０３の形態は押出機ダイヘッドによって決められ、サイズおよび発泡度はダイヘッドから押し出す際の温度および圧力によって制御される。
【０１０１】
リブ７０３は、管７０１と同じ発泡ポリマーから形成することができる。あるいは、リブ７０３は、管とは異なる材料から作製してもよい。これは、共押出成形によって達成することができる。図７Ａに示されるように、管７０１は、所定位置にリブ７０３を配置して押出成形することができ、次いで、その管に波形をつけて、図７Ｂに示される「点在」構造を形成することができる。ある特定の実施形態では、管は、３〜８個の間の補強リブ、例えば、３〜５個の間の補強リブなどを備える。そのように追加補強された管は、医療用回路に関して本明細書に記載する管部品の１以上において独立した用途を見出すことができる。
【０１０２】
次に図８Ａおよび図８Ｂを参照する。図８Ａおよび図８Ｂは、少なくとも１つの実施形態によるリブ付通気性管８０１の代替構造を示している。図８Ｂでは、突起リブ８０３は管８０１の内側に隆起の間の空間内に見える。図８Ｃは、図８Ａおよび図８Ｂに示される管の形成に好適なコルゲーターを示している。そのブロックは隆起部分８０７の間に突起部分８０５を含んでなり、これらの突起部分によって、コルゲーターから管を取り出した時に突起リブが形成される。性能特性（例えば、コンプライアンス、引張強さ、曲げに伴う流れ抵抗および圧縮抵抗など）をさらに向上させるために、さらに他の補強加工を用いて管を補ってよいことは理解されよう。それらのプロセスは、管形成プロセスと統合されていても統合されていなくてもよい。
【０１０３】
次に図９を参照する。図９は、少なくとも１つの実施形態による別の例示医療用回路を示している。それらの回路は、上記の通気性発泡ポリマーを含んでなる２つの通気性管、すなわち、吸気管１０３および呼気管１１７を含んでなる。吸気管１０３および呼気管１１７の特性は、図１に関して上に記載した管と同様である。吸気管１０３は、加湿器１１５と連通する入口１０９と、患者１０１に加湿ガスを供給する際に通る出口１１３とを備える。呼気管１１７もまた、患者から吐き出された加湿ガスを受ける入口１０９と、出口１１３とを備える。図１に関して上に記載したように、呼気管１１７の出口１１３より、吐き出されたガスを、大気中へ、ベンチレーター／ブロワーユニット１１５へ、エアースクラバー／フィルター（示していない）へ、または任意の他の好適な場所へ排出することができる。
【０１０４】
図１に関して上に記載したように、飽和温度を超える温度に温度を高めることによって管内でのレインアウトの危険性を低減するために、吸気管１０３および／または呼気管１１７内に電熱線９０１を配置することができる。
【０１０５】
この実施例では、呼気管１１７は、他の部品に接続するためのコネクター（この場合、Ｙコネクター９０３）を含んでなる。例えば、Ｙコネクター９０３は、吸気管１０３および患者用インターフェース（示していない）に接続するように構成される。当然、図９の実施形態は例示構造にすぎない。少なくとも１つの実施形態による部品は、通気性発泡ポリマー管を含んでなる。その部品は好適なコネクターをさらに含んでなり得る。そのコネクターもまた、通気性発泡ポリマーを含んでなることが好ましい。
【０１０６】
次に図１０を参照する。図１０は、少なくとも１つの実施形態による同軸管１００１を示している。この実施例では、同軸管１００１は、患者１０１とベンチレーター１００５との間に配設される。呼気ガスおよび吸気ガスは各々、内管１００７または内管１００７と外管１０１１との間の空間１００９の一方を流れる。外管１０１１は内管１００７と正確に整列していなくてもよいことは理解されよう。むしろ、「同軸」とは、別の管の内部に位置している管を意味する。使用時には、下に説明するように、水蒸気は通気性発泡管壁を透過するが液体水は透過しない。
【０１０７】
熱伝達のために、内管１００７はその内部の空間１０１３内で吸気ガスを運び、一方、呼気ガスは内管１００７と外管１０１１との間の空間１００９内で運ばれる。この気流構造は矢印で示している。
【０１０８】
内管１００７は、本明細書に記載する通気性発泡材料を使用して形成される。そのため、呼気流空間１００９内の湿気は通気性発泡材料を通過して、吸気流空間１０１３内の吸気流を加湿し得る。実施例に示すように向流配置でガス流を用いることで、通気性材料は吸気流の実質的受動的加湿をもたらす。
【０１０９】
同軸管１００１を用いる場合、ベンチレーター１００５は内管１００７での漏れを認識しない可能性がある。そのような漏れによって患者１０１の迂回が起こり得、患者１０１に十分な酸素が供給されないということになる。そのような迂回は、同軸管１００１の患者側端にセンサーを配置することによって検出し得る。このセンサーは患者側端コネクター１０１５内に設置し得る。ベンチレーター１００５近傍で迂回が生じると、患者１０１は患者１０１近傍の空気量を連続的に再呼吸することになる。これにより、患者１０１近傍の吸気流空間１０１３内で二酸化炭素濃度の増加が起こり、この増加はＣＯ２センサーにより直接検出することができる。そのようなセンサーは、現在市販されている複数の同様のセンサーのうちのいずれかを含んでなり得る。あるいは、この再呼吸は患者側端コネクター１０１５でガスの温度を監視することによって検出してもよく、この場合、所定のレベルを超える温度上昇によって再呼吸が生じていることが示される。
【０１１０】
上記に加えて、内管１００７または外管１０１１のいずれかの内部での凝縮物の形成を低減しまたはなくすために、および同軸管１００１を通るガス流において実質的に均一な温度を維持するために、ヒーター、例えば、抵抗加熱ヒーター線などを内管１００７または外管１０１１のいずれかの内部に配設し、ガス空間１００９または１０１３内に、あるいは内管１００７または外管１０１１の壁自体の中に配置してもよい。
【０１１１】
受動的加湿が望まれない同軸管１００１の代替実施形態では、外管１０１１の外壁は通気性発泡壁体であってよい。この配置では、外管１０１１は大気と接触し、その通気性壁体は比較的湿潤な呼気ガスの大気との水蒸気交換を可能にする。結果として、レインアウトに対処しおよび／または防止することができる。
【０１１２】
呼吸マスク
呼吸装置の分野では周知の種類の呼吸マスクがあり、そのような呼吸マスクは、患者摂取用としてガスをマスク内で陽圧供給し得るように患者の顔の鼻腔領域および／または口腔領域の周囲に連続密閉を提供するために患者の鼻および／または口を覆うものである。そのようなマスクの使用は、高所での呼吸（例えば、航空用途）から、鉱業用途および消防用途に、様々な医療上の診断用途および治療用途にまで及ぶ。
【０１１３】
そのようなマスクの１つの用途は、呼吸のための加湿処置においてある。このシステムは、通常、ベンチレーター、加湿器、呼吸回路および患者用インターフェース、例えば、マスクまたは鼻カニューレなどで構成される。この処置形態では、湿潤な空気が患者に供給され、湿潤な空気と周囲環境との間の温度差の結果として、湿潤な空気は凝縮し水滴を形成し得る。処置が長期にわたる（最大数日）場合では、これらの水滴がマスク内で水たまりとなり、この水たまりによって処置が妨げられ、患者が不慮に水を吸い込む危険性が高まり、患者に不快感および／または息詰まりを引き起こす可能性もある。
【０１１４】
そのような呼吸マスクの１つの要件は、呼吸マスクが患者の顔に対して効果的な密閉を提供して、供給されるガスの漏れを防止することであった。一般に、先行のマスク構造では、良好なマスクと顔の密閉が得られたが、多くの場合において患者にかなりの不快感を与えた。この問題は前記用途、とりわけ、患者に対してそのようなマスクを何時間もあるいは何日間も連続着用することが要求される医療応用において最も重要である。そのような状況では、患者は長期間マスクに耐えられず、そのため最適な治療目標または診断目標は達成されないか、または大変な苦労をし患者はかなりの不快感を伴って達成されるであろう。
【０１１５】
呼吸療法の送達における様々な改良点を下に記載する。特に、患者が苦痛なく着用できる患者用インターフェースであり、本明細書に記載する通気性発泡材料で作製された患者用インターフェースの本体において少なくとも部分的に水蒸気透過性（通気性）領域を含む患者用インターフェースを記載する。そのマスク本体の大部分（またはマスク本体全体）は、独特の強度特性および高通気性を利用して、その通気性発泡材料で作製することができる。
【０１１６】
次に図１１Ａおよび図１１Ｂを参照する。図１１Ａおよび図１１Ｂは、少なくとも１つの実施形態による呼吸マスク１１０１を示している。この患者用インターフェースは、一般的に呼吸管理においてまたはベンチレーターとともに使用することができることは理解されるであろうがここでは加湿式気道陽圧（ＰＡＰ）システムにおける使用に関して下に記載する。また、次の説明は、先行技術の極薄フィルム構造への限定というよりも、高通気性を有する自己支持性半硬質構造に形成される材料能力から、鼻マスク、口マスク、口鼻マスク、鼻プロングおよび全顔マスクにも適用され得ることも理解されるであろう。
【０１１７】
マスク１１０１は、吸気管に接続するための入口１１０５を備えた中空体１１０３を含む。マスク１１０１は患者１０１の顔に取り付けられ、ヘッドギア１１０９は患者１０１の後頭部周囲に固定される。中空体１１０３に対するヘッドギア１１０９の固定力は、患者１０１の顔に対して効果的な密閉を提供するのに十分な、マスククッション１１１１に対する圧縮力を保証する。複数の連結クリップは、マスク１１０１をヘッドギア１１０９に接続するためのスライド部材の取付け用に中空体に接続されている。呼気ガスは、マスク１１０１中のバルブ（示していない）、さらなる呼気導管（示していない）、または当技術分野で公知の任意の他の同様の手段から放出され得る。
【０１１８】
中空体１１０３は、本明細書に記載する発泡ポリマー材料で構成される。そのような材料は、マスク１１０１に必要な剛性を与えるだけでなく高通気性にもする。マスク１１０１に通気性領域を与えるこれまでの試みでは、十分に高い通気性を達成するために薄膜の使用が必要であった。これらの膜は、強固なマスクフレームなどの追加補強により支持する必要があり、また、損傷からの保護も必要であった。通気性膜の領域は、通常、マスクフレームの切り抜き部分内で支持される。しかしながら、本明細書に記載する自己支持性通気性発泡ポリマーの場合、独特の強度特性および高通気性を利用して、マスク１１０１の大部分（またはマスク１１０１全体）をその発泡ポリマーで作製することができる。結果として、完全（かつ高い）通気性であり得る自己支持性半硬質マスク１１０１となる。
【０１１９】
あるいは、中空体１１０３が、外周を有するフレームワークで実質的に構成されるように、中空体１１０３は前面の切り抜き部分が大部分であってもよい。長期にわたる加湿処置中にマスク１１０１内での水滴の形成を防止または低減するために、本明細書に記載する自己支持性通気性発泡材料から作製されたインサートを切り抜き部分内に配置し、結合することができ、それによって水分を周囲の環境へ排出することが可能となる。通気性構造物を中空体１１０３に取り付ける手段として複数の技術が存在し、それらの技術には、接着、超音波溶接技術、オーバーモールド  共押出成形、または通気性発泡インサートと中空体１１０３とのスナップ式接続が含まれ得る。
【０１２０】
例えば、通気性発泡材料で作製されたマスクに対して、その部品の曲げ特性をさらにカスタマイズするために、構造の追加補強を施し得ることも理解されよう。例えば、リブをマスクの内面および／または外面に追加し得る。また、患者の顔の特徴への適合を高めるために、および／または通気性のさらに高い領域を提供するために、一部の部分を補剛／脆弱化するように壁厚の局部的変化も採用し得る。特に、この種の補強は、種々の荷重パターンが予想される特定方向へ部品の曲げ特性を合わせるのに非常に有用であり得る。これらの利点は、これまで使用されていた極薄通気性膜では実現が不可能であったかまたは実現が容易ではなかった。
【０１２１】
鼻カニューレ
次に図１２を参照する。図１２は、少なくとも１つの実施形態による鼻カニューレ１２０１患者用インターフェースを示している。鼻カニューレ１２０１は、カニューレ本体１２０３および短送出管１２０５を含んでなる。本明細書に記載する通気性発泡ポリマーを、カニューレ本体１２０３および／または短送出管１２０５に利用して、これらの部品のガス空間内で生じるレインアウトに対処し、かつ／または防止することができる。前にも記載したように、吸気管６０１においても用途を見出すことができる。
【０１２２】
カテーテルマウント
通気性発泡ポリマーを適用することができるさらに別の医療用回路部品は、カテーテルマウントである。カテーテルマウントは、マウスピース、鼻マスクまたは気管内挿入管などの患者用インターフェース部品と、呼吸回路のデュアルリムまたは呼吸管との間を接続する。呼吸回路のデュアルリムとの接続は、一般的にＹコネクターを介する。患者の吸入・吐出サイクルでは、呼吸回路のデュアルリムの各々は異なる役割を有しており、一方は吸入導管として、もう一方は吐出導管としての役割を有する。カテーテルマウントは二元的な役割を果たし、吸い込まれたガスと吐き出されたガスの両方を輸送する。それゆえに、カテーテルマウントは重要な不利点を有し得る。吐出と吸入との間である量の吐き出された空気がカテーテルマウント内に残留する。従って、患者によって一部の空気が再呼吸される。必ずしも許容されないわけではないが、再呼吸は一般的に望ましくなく、かなりの再呼吸が見込まれる場合には、酸素供給レベルを高める必要がある。
【０１２３】
患者によって吸入されるガスは、よく管理された換気システムにより、飽和レベルに近い湿度を有する状態で体温に近い温度、通常、３３〜３７°Ｃ（または約３３〜３７℃）の間の温度で送達される。この温度は、ガスがカテーテルマウントに入る地点に至るまで、吸気管内のヒーターにより維持し得る。患者によって吐き出されたガスは、完全飽和して戻され、カテーテルマウントを通って流れる際にさらなる冷却を受ける。従って、患者の吸入中に内壁に凝縮物が生じることはほとんどないが、患者の吐出中には重大なレベルの凝縮物が生じることがある。カテーテルマウント内部に生じる凝縮物、すなわち、レインアウトは、患者に近いことから特に有害である。患者によって呼吸されまたは吸入された流動性の凝縮物は、咳の発作または他の不快感をきたすことがある。
【０１２４】
次に図１３を参照する。図１３は、少なくとも１つの実施形態によるカテーテルマウント１３０１を示している。カテーテルマウント１３０１は、ベンチレーター側端にＹコネクター１３０３を組み込んでいる。内管１３０５は外管１３０７と同軸に延びている。内管１３０５は、その患者側端では内管コネクター１３０９によって支持されており、その内管コネクターは患者側端コネクター１３１３の支持支柱１３１１を介して支持されている。内管１３０５は、そのもう一方の端では第２の内管コネクター１３１５によって支持されており、その内管コネクターはベンチレーター側端Ｙコネクター１３０３の一部を形成している。
【０１２５】
第２の内管コネクター１３１５は、吸気管コネクター１３１７と連通している。外管１３０７は、その壁体の少なくとも一部が本明細書に記載する通気性発泡材料から作製されている。ある特定の実施形態では、外管１３０７はその全体が通気性発泡材料から形成される。
【０１２６】
従って、使用時に、カテーテルマウント１３０１には、矢印１３１９で示すように、カテーテルマウント１３０１に入る吸気流がある。その吸気流は、矢印１３１９で示すように、内管１３０５を通過して、患者側端コネクター１３１３を通って患者へと出ていく。患者吐出後、補助装置を用いる場合もそうでない場合も、呼気ガスは、矢印１３２１で示すように、患者側端コネクター１３１３を通過し、内管１３０５周囲の空間に入る。これらのガスは、矢印１３２１で示すように、外管１３０７の壁の内側に沿って進み、矢印１３２５で示すように、Ｙコネクター１３０３の呼気管コネクター１３２３を通って排出される。カテーテルマウント１３０１において内管１３０５と外管１３０７との間の空間を通過する際に、水蒸気は水蒸気透過性発泡外管１３０７を通過し得る。ある特定の実施形態では、外管１３０７全体が通気性を有する。このようにして、呼気ガスは、カテーテルマウント１３０１を通って呼気管コネクター１３２３へと進む際に少し温度が低下し得るが、この温度低下は、水蒸気が外管１３０７の通気性発泡材料を通過することによる湿度の低下と同調している。従って、呼気流の相対飽和度は低下し、それによってレインアウトも低減する。通気性発泡材料で作製された管壁は、０．１〜３ｍｍ（または約０．１〜３．０ｍｍ）の間の壁厚を有し得、高通気性を維持しながら自己支持性があり、または半硬質であるほど十分な剛性があり得る。
【０１２７】
本明細書に記載する通気性発泡ポリマーを組み込んでいるカテーテルマウント１３０１は、カテーテルマウント１３０１を通る吸気流および呼気流の明確な区分を有し、それによって再呼吸を著しく低減する。呼気ガスの温度が低下したとしても呼気ガスの湿度を低下させることによってレインアウトもまた低減する。
【０１２８】
吸入部品または煙排出システム
腹腔鏡手術は、最小侵襲手術（ＭＩＳ）または鍵穴手術とも呼ばれ、従来の外科的処置ではより大きな切開が必要であるのに対し、小さな切開（通常０．５〜１．５ｃｍ）によって腹部の手術が行われる現代外科技術である。腹腔鏡手術には、腹腔または骨盤腔内での手術が含まれる。
【０１２９】
吸入下での腹腔鏡手術中に、吸入ガス（一般にはＣＯ２）を、腹腔内に送る前に加湿することが望ましいこともある。これは、患者の内部臓器の「乾燥」を防ぐ手助けとなり得、手術からの回復に必要な時間を減らすことができる。乾燥吸入ガスを使用する時でさえ、そのガスは、患者の体腔から水分を取り込むため飽和状態になり得る。ガス中の水分は、吸入システムの排出リムまたは導管の壁体上に凝縮する傾向がある。また、水蒸気は、吸入システムの他の部品、例えば、フィルターなどにおいても凝縮し得る。蒸気がフィルター上で凝縮し水分がリム（入口リムまたは排気リム）に沿って流出されることは非常に望ましくない。例えば、壁体において凝縮した水は、フィルターを飽和状態にし、フィルターを閉塞させることがある。これは、背圧を増加させ、煙を除去するシステムの能力を妨げる可能性がある。さらに、リム中の液体水は他の接続装置に流れ込むことがあり、これも望ましくない。
【０１３０】
腹部手術では、例えば、腹部に通常二酸化炭素ガスを注入して（気腹）、術視野を作る。使用されるガスは一般的にはＣＯ２であり、ＣＯ２は、ヒトの体で普通に見られ、組織によって吸収され呼吸器系によって除去され得る。またＣＯ２は不燃性であり、腹腔鏡下処置では電気手術装置が一般的に使用されるため不燃性であることは重要である。乾燥ガスの使用は腹腔鏡手術では一般的に行われていた。しかしながら、ＣＯ２または他の吸入ガスを、腹腔内に送る前に加湿することも望ましい。これは、患者の内部臓器の「乾燥」を防ぐ手助けとなり得、手術からの回復に必要な時間を減らすことができる。吸入システムは、ある量の水を入れることができる加湿器チャンバーを一般的に備える。加湿器は、水を加熱して水蒸気を作るヒータープレートを一般的に備え、その水蒸気を流入ガス中に透過させて、流入ガスを加湿する。そのような流入ガスは、水蒸気を含んで加湿器外に輸送される。
【０１３１】
外科的処置は、電気外科手術または電気焼灼または次第にレーザの使用を伴うこともよくある。これらの装置を使用すると、組織が焼けるために空間内に手術煙が生じることとなる。排出アームまたはリムを使用する煙排出システムは、手術部位から煙を除去するために一般的に使用されており、そうすることで、外科医が今何を行っているのかをその外科医自身が見ることができるようにし、そして術後にこの有害な可能性がある材料が体腔内に残留しないようにする。排出アームまたはリムの一方の端は、第２の切開部（または同じ切開部の場合もある）に接続されるかまたは挿入される。典型的な煙排出システムは、手術部位への挿入を補助するためにその末端にトロカールおよびカニューレを一般的に備える。煙は排出リムを通って気腹した腹部領域から出る。電気焼灼を行う部位近くで排出が起こるように、排出リムを腹腔鏡手術器械の末端に取り付けてよい。通常、体腔からのガスおよび煙は大気へ排出される前に、フィルターで濾過され、粒子状物質が除去される。手術煙から化学物質および任意の有害な微生物を除去するように、フィルターをさらに構成することもできる。
【０１３２】
次に図１４を参照する。図１４は、少なくとも１つの実施形態による吸入システム１４０１を示している。吸入システム１４０１は、患者１４０５腹腔または腹膜腔内への送達のために大気を超える圧力で吸入ガスの流れを作る吸入器１４０３を備える。吸入ガスは加湿器１４０７に入るが、加湿器はヒーターベース１４０９と加湿器チャンバー１４１１を備え、使用時には、ヒーターベース１４０９がチャンバー１４１１に熱を供給するように、チャンバー１４１１はヒーターベース１４０９と接触している。加湿器１４０７内では、吸入ガスがチャンバー１４１１を通過して、吸入ガスが適当な水分レベルに加湿されるようになっている。
【０１３３】
吸入システム１４０１は、加湿器チャンバー１４１１と患者１４０５腹膜腔または手術部位との間を接続する送出導管１４１３を有する。導管１４１３は第１の端部および第２の端部を有し、第１の端部は、加湿器チャンバー１４１１の出口に接続され、チャンバー１４１１から加湿ガスを受ける。導管１４１３の第２の端部は、患者１４０５手術部位または腹膜腔内に入れられ、加湿吸入ガスは、チャンバー１４１１から導管１４１３を通って気腹する手術部位内へ移動し、手術部位または腹膜腔を膨張させる。そのシステムはまた、ヒーターベース１４０９に供給される電力を制御することによってガスに供給される湿度量を調節する制御装置（示していない）も備える。その制御装置はまた、加湿器チャンバー１４１１内の水を監視するために使用することもできる。煙排出システム１４１５は、患者１４０５体腔から導いて示している。
【０１３４】
煙排出システム１４１５は、上に記載した吸入システム１４０１に関連して使用することができまたは他の好適な吸入システムとともに使用してもよい。煙排出システム１４１５は、排出リムまたは排気リム１４１７、排出アセンブリー１４１９およびフィルター１４２１を含んでなる。排出リム１４１７は、フィルター１４２１と排出アセンブリー１４１９との間を接続し、使用時に、その排出アセンブリー１４１９を患者１４０５手術部位または腹膜腔内にあるいは患者１４０５手術部位または腹膜腔内に隣接して配置する。排出リム１４１７は、自己支持性管（すなわち、その管は圧潰することなくそれ自体の重量を支持することが可能である）であり、２つの開口端を有する：手術部位端および出口側端。
【０１３５】
吸入システム１４０１により供給されるガスは、患者１４０５体腔への入口地点ではすでに加湿されている。体腔はすでに湿気が多い湿潤であるため、ガスは体内で水分を失わないこととなるが、ガスが飽和点に達していない場合にはガスは完全飽和状態になり得る。体腔への入口でガスが乾燥している場合には、ガスが体腔を通過して、内部臓器上の体腔内の湿った空気から水分を取り込むため、ガスは加湿されることとなる。
【０１３６】
これらの飽和ガスが患者１４０５体腔から排出される際には、ガスは排出リム１４１７のより冷たい壁体（これは通常、長さが１ｍ（またはその前後）である）に沿って進む。ガス中の水分は、ガスから、排出リム１４１７、排出アセンブリー１４１９の壁体、および／またはフィルター１４２１上に凝縮する傾向がある。蒸気がフィルター１４２１上で凝縮し壁体において凝縮した水分が排出リム１４１７に沿って流出されることで、フィルター１４２１を飽和状態にし、フィルターを閉塞させることがある。これは、背圧を増加させ、煙を除去するシステムの能力を妨げる可能性がある。
【０１３７】
フィルター１４２１内の凝縮水分は、フィルター１４２１を部分的にまたは完全に閉塞させることがあり、背圧の増加と閉塞による濾過効率の低下につながる。背圧の増加によって、手術煙を効果的に除去するシステムの能力が妨げられるため、これは不利点である。手術腔内の手術部位にまたは排出システムの導管内に残留する手術煙は、患者１４０５の手術腔または組織中に取り込まれる可能性があるいくつかの潜在的毒素を含有するため、患者にとって有害であり得る。手術煙が手術部位に残留し排出されないことによって、外科医の視界は遮られまたは妨げられることがあり、外科医にとって危険な作業環境につながる可能性がある。凝縮物はフィルター１４２１を部分的に閉塞させ、手術煙の毒素の濾過作用低下を起こし得る。この結果、臭気、手術煙、死細胞成分などのような有害な可能性がある物質が手術室に流出することになり得る。これらの種類の材料は、健康に有害であることがあり、医師および患者の多くの健康上の問題を引き起こし得る。
【０１３８】
少なくとも１つの実施形態は、通気性壁体を備える排出リム１４１７または通気性材料を含むリムの壁体を使用することでこの問題の緩和を促進することの実現を含む。特に、本明細書に記載する通気性発泡材料は、前に記載した発泡材料、部品および呼吸管に関して論じた特性から、とりわけ、この種の吸入システム排出リム１４１７導管の形成に好適である。放出されたガスのある量の水分はフィルター１４２１に到達するまで排出リム１４１７の壁体を通過し、そのため、ガスから凝縮しフィルター１４２１を詰まらせるガス中の水分は少ない。従って、排出リム１４１７は、本明細書に記載する通気性発泡材料で作製されることが好ましい。呼吸管を製造するための下に詳述するプロセスは、入口リムまたは排気（煙排出）リムを有する吸入システムの管にそのまま適用することができる。
【０１３９】
製造方法
次に図１５を参照する。図１５は、少なくとも１つの実施形態による、加湿ガスの送達に好適な通気性部品（例えば、図２Ａおよび図２Ｂの場合の管または本明細書において論じた任意の他の管など）の例示製造方法を示している。
【０１４０】
一般的に、部品を製造する方法は、ポリマー基材に発泡剤を混ぜ、液化混合物を形成することを含む。発泡剤によりガス気泡を液化混合物の基材部分中へ放出させる。次いで、ガス気泡の放出を止め、混合物を凝固させて、所望の部品を形成する。完成部品の望ましい特性は上に論じている。
【０１４１】
少なくとも１つの実施形態では、呼吸管などの部品の作製に用いられるプロセスは、溶融押出物１５０１をコルゲーター１５０３中へ押出成形して、所望の部品、例えば、管１５０５などを形成することを含む。ある特定の実施形態では、押出物用のポリマー基材は拡散係数が０．７５×１０−７ｃｍ２／秒（またはその前後）より大きい。その基材は次の剛性特性を有し得る：（ａ）１５ＭＰａ（または約１５ＭＰａ）より大きい引張弾性率（これは、ウレタン熱可塑性エラストマーに基づく基材（またはＩＳＯ  １８０６４：２００３（Ｅ）により規定されているとおり、ＴＰＵに基づく基材）の場合に望ましいことがある）；または（ｂ）１００ＭＰａ（または約１００ＭＰａ）より大きい引張弾性率（これは、コポリエステル熱可塑性エラストマーに基づく基材（または１８０６４：２００３（Ｅ）により規定されているとおり、ＴＰＣに基づく基材）、例えば、ＡＲＮＩＴＥＬ（商標）に基づく基材などの場合に望ましいことがある）。これらの前述の特性は例示にすぎない。所望の通気性および剛性を有する発泡材料を生産するために、基材がこれらの特性を有する必要はなく、例示弾性率数値は、ＴＰＵおよびＴＰＣに基づく基材に明示的に限定されるものではない。
【０１４２】
３０ｍｍ径スクリューおよび１２ｍｍ環状ダイヘッドを間隙０．５ｍｍで装着したWelex社製押出機などの押出機が低コスト管の短時間生産に好適であると分かった。押出機ダイヘッド１５０７から押し出された後、溶融管１５０１は、コルゲーター１５０３の一連の回転する金型またはブロックの間に送ることができる。ＵＮＩＣＯＲ（商標）によって製造供給されているようなコルゲーターもまた好適であると分かった。これにより蛇管１５０５が形成される。
【０１４３】
上記方法は例示にすぎない。本明細書に記載する発泡材料を含んでなる部品を形成するための代替方法も好適である。例えば、通気性部品を製造するための別の方法は、発泡材料のストリップを押出成形すること、その発泡ストリップをマンドレルに巻き取ること、および巻き取られたストリップの継ぎ目をビーズ（例えば、発泡材料のビーズなど）で封止することを含む。
【０１４４】
押出プロセス中の発泡はいくつかの方法で行うことができ、そのような方法には物理発泡および化学発泡が含まれる。
【０１４５】
物理発泡では、発泡剤は不活性ガス（例えば、ＣＯ２またはＮ２）であり、不活性ガスは、不活性ガスを溶融ポリマーに溶解するのに十分に高い流速および圧力で押出機バレルに注入される。例えば、１００バール（または約１００バール）より大きい圧力とポリマー流速の１％（または約１％）くらいわずかな流速が好適であることもある。また、ポリマーに核剤も導入して、発泡気泡が膨張する部位を形成することも好ましい。この方法の例としては、Sulzer社製市販ユニットを使用して、押出機バレルの終端で不活性ガスを注入し、ダイ出口前に不活性ガスを静的ミキサーで混合することが含まれる。
【０１４６】
化学発泡では、加熱する際に化学分解反応（吸熱または発熱を伴う）を誘導する化学物質の添加が必要であり、それによってガスを放出する。ガスは押出プロセス中にポリマー溶融物に溶解するが、これは溶融物の圧力がガスの臨界可溶化圧力より高いためである。ダイヘッド出口地点（または直後）などで圧力低下に遭遇すると、溶液からガスが出てくる。発泡剤は可塑剤として作用し、それによって溶融物の粘度が低下する。粘度の低下は、特定温度では溶融物圧力の低下、剪断速度およびダイヘッド形状につながる。従って、押出機内の圧力を、臨界可溶化圧力を超える圧力に維持することによって、確実にガスが早期発泡しないように気をつけるべきである。この圧力は、ダイヘッドにおける剪断速度および／または溶融物の温度を制御することによって維持することができる。
【０１４７】
管に波形をつける前の押出機内での材料の発泡に好適な例示プロセスは、化学発泡剤を０．３〜１．５重量％（または約０．３〜１．５重量％）の量で基材ポリマー（例えば、ＡＲＮＩＴＥＬ（商標）ＶＴ  ３１０８など）に添加することを必要とする。これは、発泡剤粉末（例えば、ＨＹＤＲＯＣＥＲＯＬ（商標）ＣＴ  ６７１または同等物など）を基材ポリマーと直接混合することによって、またはまず、発泡剤「マスターバッチ」（すなわち、担体ポリマー（例えば、ポリエチレンなど）および活性発泡剤（例えば、ＨＹＤＲＯＣＥＲＯＬ（商標）ＢＩＨ−１０Ｅまたは同等物など）の、担体ポリマー／活性発泡剤の８０／２０重量％または約８０／２０重量％混合物をまず混合し、その後、その混合物を押出機バレルの供給部に供給することによって達成することができる。第１の場合では、発泡剤粉末は前記発泡剤である。第２の場合では、発泡剤マスターバッチは前記発泡剤である。ＨＹＤＲＯＣＥＲＯＬ（商標）ＣＴ  ６７１は、分解温度が１６０℃であり、可溶化圧力が６０バールである。ＡＲＮＩＴＥＬ（商標）ＶＴ  ３１０８は、溶融温度が１８５℃である。そのため、この押出例では、溶融温度が低下すると粘度が高まるため、圧力が臨界値より低い圧力に低下しないように、加工温度を１０〜２０℃（または約１０〜２０℃）下げることができる。
【０１４８】
剪断速度（押出機速度による）は、圧力が臨界圧力より高いことを確実にし、さらに発泡剤が溶融ポリマーと十分に混合されることを確実にするのに十分に高く設定される。一度、ポリマーがダイヘッドから押し出されたら、発泡が起こり始め、気泡が核形成することが認められ、気泡膨張力が溶融ポリマーを変形させるのに必要な力より低くなる温度（例えば、ポリマーの溶融温度より低い温度または発泡剤の活性化温度より低い温度、この温度で発泡反応が開始し／停止する）にポリマーが冷却されるまで気泡は膨張する。ポリマーがコルゲーターに入り、コルゲーターブロックで成形されると冷却が始まる。コルゲーターブロックは、次に、コルゲーター給水設備および成形真空設備によって冷却される。
【０１４９】
一度、発泡させたら、部品は、何千もの発泡気泡空隙が部品の壁体の厚さ全体に分布している蛇管からなる。典型的な呼吸管部品では、横方向の空隙サイズ直径が約７００μｍ（９５％信頼水準）を超えないことで望ましい製品が生み出され得ることが見出されている。しかしながら、横方向の空隙サイズ直径は、空隙が管壁の厚さ全体に及んで漏れ経路を作らないように、７００μｍ未満であることが有利である。例えば、いくつかの実施形態では、横方向の空隙サイズ直径は約５００μｍを超えなくてよい（９５％信頼水準）。また、横方向の空隙サイズ直径が７５〜３００μｍ（または約７５〜３００μｍ）の間であることで医療用回路用の高品質の製品が生み出されることも見出されている。横方向最大空隙サイズ直径は、部品の最小壁厚に応じて異なるであろう。例えば、横方向の最大空隙サイズは、最小壁厚の５０％（または約５０％）未満に制限され得る。しかしながら、横方向の最大空隙サイズ直径は、最小壁厚の３分の１（または約３分の１）未満、３０％（または約３０％）未満、あるいは４分の１（または約４分の１）未満であり得る。
【０１５０】
上に論じたように、発泡する気泡は、材料が冷えるとともに成長が止まる。急冷することにより壁体の厚さ中に２つのゾーンが形成されることが見出されている。図１６Ａおよび図１６Ｂは、少なくとも１つの実施形態による、２つのゾーンを有する押出発泡材料を示している。第１のゾーン１６０１、１００μｍ厚（または約１００μｍ厚）は、コルゲーター金型／ブロックと接触する表面上に独立気泡発泡材料の外「スキン層」として生じる。このゾーンでは、平均および最大空隙サイズはより小さく、スキン層に壁体を貫通する漏れ経路が形成される可能性は低い。残る第２のゾーン１６０３では、材料はより時間をかけて冷え、空隙がより大きいことで連続気泡となり得る。従って、少なくとも１つの実施形態は、材料がダイヘッドから押し出されると、発泡が始まったらその材料を急冷することが望ましいことの実現を含む。
【０１５１】
一度、管がコルゲーターブロック（輪郭形状を機械加工する金属ブロック）と接触したら、その管は波形加工の一貫として冷却される。急冷は、水などの冷却剤を用いて、コルゲーターブロック温度を低い値、例えば、１５℃（または約１５℃）に維持することによって達成される。また、急冷は、溶融プラスチックが急速に凝固するように押出機出口地点（およびブロック接触前）の溶融温度をポリマーの融点に近い温度に変更することによって達成してもよい。これは、押出機およびコルゲーターの間の空気間隙で達成することができ、冷却ガスおよび／またはエアジェットあるいは液体浴、例えば、水浴などを用いて増強することができる。急冷はまた、ポリマーが非常に短時間で金属形状に「吸い込まれ」、そのようにして気泡が十分に膨張しないうちに冷めるようにブロック内の真空圧を高めることによって達成することもできる。これらの技術の１以上を単独でまたは組み合わせて用いて、様々な実施形態において急冷を達成することができる。
【０１５２】
スキン層の形成は急冷に依存しているだけではない。スキン層の形成は、材料組成（例えば、発泡度など）、押出機速度、溶融温度および圧力、冷却までの間隙、浴槽の水温および長さ、最後に引取速度（押出機から形成された管を引く機構）にも依存する。急冷は、主として引取速度、間隙および水温に依存する。
【０１５３】
得られるスキン層の厚さは、壁厚の５〜１０％（または約５〜１０％）の間、例えば、１０〜５０μｍ（または約１０〜５０μｍ）の間であり得る。第１のゾーンおよび第２のゾーンの各々は空隙を有する。ある特定の実施形態では、第１のゾーン中の空隙の５％（または約５％）以下は直径１００μｍを超える。第２のゾーン中の空隙は第１のゾーン中の空隙よりも大きい。例えば、いくつかの実施形態では、前記発泡材料第２のゾーンの空隙の５％（または約５％）以下は直径７００μｍを超える。
【０１５４】
次に図１７を参照する。図１７は、少なくとも１つの実施形態による管の例示製造方法を記載している。例示方法では、ブロック１７０１に示すように、まず、基材に発泡剤を混ぜて、押出物を形成する。その基材は、拡散係数が０．７５×１０−７ｃｍ２／秒（または約０．７５×１０−７ｃｍ２／秒）より大きく、引張弾性率が約１５ＭＰａより大きい１種以上の通気性熱可塑性エラストマーを含んでなる。次いで、ブロック１７０３に示すように、押出機を使用して押出物に圧力を加えて、中空管を形成する。ブロック１７０５に示すように、その中空管をコルゲーター金型へ送達する。ブロック１７０７に示すように、コルゲーター金型内で中空管を冷却させ、それによって押出物の発泡剤部分によりガス気泡を放出させる。最後に、ブロック１７０９に示すように、冷却した中空管をコルゲーターから外し、それによって固体熱可塑性エラストマーおよびガス気泡によって形成された空隙を含んでなる管を形成する。この実施例では、得られる管は壁厚が０．１〜３．０ｍｍ（または約０．１〜３．０ｍｍ）の間である。また、最大空隙サイズは最小壁厚の３分の１（または約３分の１）未満であり、その蛇管の空隙率は２５％（または約２５％）より大きい。
【０１５５】
測定
特性は、弾性率、空隙率、質量、直径、厚さおよび拡散率を含め、上に述べている。これらの特性を測定するための好ましい方法を以下に示す。測定は総て、室温（２３℃またはその前後）で行う。
【０１５６】
Ａ．弾性率
一定の伸び率下での発泡蛇管の力／歪の関係を決定するために引張試験を実施した。この関係は、典型的には１０％伸び率まで線形であることが分かった。５００Ｎ荷重セルを装着したInstron社製試験機を使用して、この実験を実施し、２００ｍｍ長の蛇管サンプルを試験片として用いた。
【０１５７】
２Ｄ軸対称有限要素（数値）モデルを用いて、実験から材料のヤング率を求めた。蛇管の測定値からこのモデルでの形状を構築した。そのモデルには、弾性率（Ｅ）の解析のために線形弾性的な（フックの法則）材料挙動を含めた。そのモデルでの線形弾性材料の使用は低伸び率条件下では正しいとされる。そのモデルを一方の端で拘束し、もう一方の端から一定の荷重で引っ張り、Instron社製試験機で見られるものと同様の挙動をシミュレートした。そのモデルから異なる弾性率（Ｅ）での伸び率値を求め、そのモデルデータを、下記式：
【数１５】
2020099708.tif 000021
（式中、
Ｆは力を表し、
Ｌは試験片の長さを表し、
εは伸び率を表す）
によってInstron社製試験装置によるデータと比較した。
【０１５８】
弾性率は、モデルと実験値との間でこの等式に一致する値として選択した。既知弾性率を有する蛇管を用いて検証実験を実施し、その結果は数値モデルと十分に一致した。
【０１５９】
Ｂ．空隙率測定
発泡ポリマーサンプルの空隙率（φｖ）は、下記式１：
【数１６】
2020099708.tif 000022
（式中、ρ（Ｓ）は発泡ポリマーサンプルの密度であり、ρ（Ｐ）は対応する非発泡ポリマーの密度である）
により定義される。ρ（Ｓ）を測定するための２つの例示方法は浮力法および変位法であり、下に論じる。
【０１６０】
浮力法は、空中に浮遊させたサンプルの質量（Ｍ１）を測定し、さらに既知の低密度流体（例えば、ヘプタンなど）中に浮遊させたサンプルの質量（Ｍ２）を測定することを含む。発泡ポリマーサンプルの密度は、下記式２：
【数１７】
2020099708.tif 000023
（式中、ρＦは懸濁流体の密度を表す）
に従って計算することができる。サンプルの密度が懸濁流体の密度より大きい場合、より小さいサンプルに浮力法は好適である。例えば、ヘプタンを懸濁流体として使用するならば、空隙率が４５％未満の発泡ＡＲＮＩＴＥＬ（商標）サンプルにこの方法は好適である。
【０１６１】
変位法は、サンプルが変位させる液体量を測定することによってサンプルの体積を計算することを含む。デジタル高さ測定器を使用し、空のメスシリンダーのマーキングの高さを測定する。これにより高さと体積との相関を較正する。液体をシリンダーに入れ、凹状メニスカスの底部までまたは凸状メニスカスの最上部まで測定し、シリンダー内の液体の高さを決める。これにより初期体積（Ｖ１）を得る。次いで、既知乾燥質量（Ｍ１）の発泡ポリマーのサンプルを液体に入れ、シリンダー内の液体の高さを再度決める。これにより最終体積（Ｖ２）を得る。発泡ポリマーサンプルの密度は、下記式３：
【数１８】
2020099708.tif 000024
に従って計算することができる。変位法では十分な正確さを得るためにより大きなサンプルが必要であるが、サンプルを水中に入れ、適所に保つことができるため、より低い密度のサンプルの測定が可能である。
【０１６２】
Ｃ．質量
質量は総て、新光電子株式会社(Shinko Denshi Co.)製造のＶｉｂｒａ  ＡＪ−４２０
ＣＥ音叉式微量天秤（製品番号５０４０６８）を使用して得た。
【０１６３】
Ｄ．厚さおよび直径
サンプル厚さおよび／または直径は次の方法により得ることができる。
管状サンプルの場合、Mitutoyo社製デジタルカリパス（ＣＤ−８  ＣＳＸモデル）を使用して、直径を測定することができる。サンプル直径は、複数の場所で測定し、これらの測定値の単純平均をサンプル直径とみなすことができる。
【０１６４】
フィルムサンプルの場合、Mitutoyo社製ノギスＤ（０〜２５ｍｍ）ＲＨ  ＮＥＯ  ＭＯＤＥＬＳＨＯＰを使用して、厚さを多くの場所で得ることができる。この場合も、単純平均をサンプル厚さとみなすことができる．
【０１６５】
波形がつけられている管状サンプルの厚さを測定する場合、その管を切り分け、デジタルカリパスを使用して、輪郭に沿って様々な位置で測定値を多くとることができる。面積加重平均厚さを計算することができる。別法では、目盛り付き顕微鏡、例えば、Meiju Techno社製顕微鏡などを使用して、波形がつけられている管状サンプルの厚さを測定してもよい。その方法は、周囲に異なる位置でその管の長さに沿って、ピークおよび谷の厚さの両方について多く（典型的には９０以上）の測定値をとることを含む。これは、その管を半分に、らせん１回転当たり４５の波形に及ぶらせん路に沿って切ることによって達成される。
【０１６６】
Ｅ．拡散率
ポリマー系による時間依存性水収着および脱着は、ポリマー中での水の拡散率の関数である。Crank J. The mathematics of diffusion. 2nd ed. Oxford: Clarendon Press; 1975により、実験データを解析して、ポリマー中の水の拡散係数を得る手法についての詳細な説明が示されている。Crankの４６〜４９頁、６０頁、６１頁および７２〜７５頁は、引用することにより本明細書の開示の一部とされる。
【０１６７】
Crankによれば、拡散係数Ｄが一定である場合、厚さ２ｌのサンプル中での水の脱着／吸収は、式４により定義される。
【数１９】
2020099708.tif 000025
式中、
【数２０】
2020099708.tif 000026
は質量損失または質量増加の割合を表し、
【数２１】
2020099708.tif 000027
【数２２】
2020099708.tif 000028
【数２３】
2020099708.tif 000029
は時間＝０での質量、グラム数を表し、
【数２４】
2020099708.tif 000030
は時間＝ｔでの質量、グラム数を表し、
【数２５】
2020099708.tif 000031
は超長時間経過時点でのサンプルの質量、グラム数を表し、
ｎは無限和におけるｎ番目の項を表し、
【数２６】
2020099708.tif 000032
【数２７】
2020099708.tif 000033
Ｄは拡散係数、ｃｍ２／秒を表し、
ｔは時間、秒を表し、
２ｌはサンプルの厚さ、ｃｍを表す。
式４では、ｎ＝１の（すなわち、Ａ１およびβ１に関する）場合の誘導指数関数は、
【数２８】
2020099708.tif 000034
の値の主項となる。
【０１６８】
また、
【数２９】
2020099708.tif 000035
は、ラプラス変換を用いて拡散方程式を解くことによっても得られる。結果はCrankによって得られ、式７として下に示す。
【数３０】
2020099708.tif 000036
式中、
【数３１】
2020099708.tif 000037
【数３２】
2020099708.tif 000038
、および
erfc(ｘ)はｘの誤差関数を表す。
短時間経過時点において、
【数３３】
2020099708.tif 000039
の値の場合、波括弧｛−｝内の項
【数３４】
2020099708.tif 000040
だけが最も大きく寄与する。式７は、
【数３５】
2020099708.tif 000041
と
【数３６】
2020099708.tif 000042
のプロットは傾きが
【数３７】
2020099708.tif 000043
に等しい直線であることを示している。
【０１６９】
図１８は、一定の拡散係数Ｄ＝３．０×１０−７ｃｍ２／秒およびｌ＝０．０７５ｃｍでの理想収着／脱着曲線を示している。実際の実験曲線は、図１９に示すように、理想曲線とは異なって見える。理想曲線と比較して、実験曲線における質量変化率は時間的に遅れて見え、実験曲線全体はＳ字形状である。Ｓ字形状は、フィルムの表面での蒸発速度によってフィルムからの水の脱着が制限される場合に得られる。これは、材料の表面における式８の境界条件によって数学的に記述される。
【数３８】
2020099708.tif 000044
式中、
Ｃ０は、外部環境と平衡状態にあると思われるフィルムにおける濃度、ｇ／ｃｍ３を表し、
Ｃｓは、表面のすぐ内側の水の濃度、ｇ／ｃｍ３を表し、
αは、表面での蒸発速度に関する定数、ｃｍ／秒を表す。
蒸発に関して、式１の類似式は、式９によって表すことができる。
【数３９】
2020099708.tif 000045
式中、
【数４０】
2020099708.tif 000046
そして、βｎは方程式 L=βｎtan(βｎ) (11) の解である。  また、長時間経過時点において、
【数４１】
2020099708.tif 000047
の場合、式９は、Ａ１およびβ１に関する、誘導（ｎ＝１）指数関数に支配される。α、その結果Ｌがより大きくなると、Ａｎおよびβｎは式５および式６の定義に従って変わる。
【０１７０】
式９においてβ、ＬおよびＤの間に強い関係があるため、短時間経過時点でのデータからＤを導くことが望ましいこともある。理想拡散の場合、拡散係数Ｄは、式７を用いて、短時間経過時点での実験データを調べることによって求められた。式８により示される境界条件を用いた場合の式７に対応する方程式はCrankによって示されていない。従って、ラプラス変換による解をｎ＝２までの項によって導いた。
【数４２】
2020099708.tif 000048
の値の場合、式１２により実際の結果に極めて近い近似値が得られる。
【数４３】
2020099708.tif 000049
短時間経過時点では、高次項は小さく、無視してよい。
【０１７１】
上記導出を用いて、拡散率の例示計算方法を以下のように提供する。
【０１７２】
１．時間（ｔ）（秒）に対する
【数４４】
2020099708.tif 000050
（質量損失または質量増加の割合）についての実験データを収集する。脱着実験では、これを、まず既知乾燥重量のサンプルを制御されたＲＨで水蒸気と平衡状態にし、次いでサンプルの重量（その初期値ｍ（０）を含む）を何度も測定することによって行う。重量が変化しなくなる、ｍ（∞）まで測定値をとる。測定は総て、サンプルに乾燥空気を１０〜３０Ｌ／分（または約１０〜３０Ｌ／分）の速度で吹きつけながら行い、実験的観察に対する蒸発の影響を減少させる。
２．各時点における乾燥ポリマー（Ｗ％）１ｇ当たりの水のグラム数を計算する。このデータおよび他の実験から各時点におけるｌ（ｔ）の値を計算し、この場合、２ｌ（ｔ）はサンプルの厚さ（ｃｍ）を表す。
３．ＬおよびＤの初期値（または最初の推定値）を選択する。
４．式１３に従って上式１２から求められる関数Ｇ（ｔ）を定義する。
【数４５】
2020099708.tif 000051
５．ＬおよびＤの初期推定値を用いてＧ（ｔ）の値を計算する。
６．Ｇ（ｔ）と
【数４６】
2020099708.tif 000052
をプロットし、式１４：
【数４７】
2020099708.tif 000053
を用いて、最初の４つのデータポイントの傾きからＤの比較値を計算する。
７．ステップ３のＬの初期値を用い、Ｄが収束するまでステップ５およびステップ６を繰り返す。これによりＤおよびＬを次のステップの入力パラメーターとする。
８．ステップ３のＬの値を用い、式１１に従ってβｎ（ｎ＝１．．．６）の最初の６つのルートを計算する。
９．実験から、各時点ｔにおける
【数４８】
2020099708.tif 000054
の値を計算する。長時間経過時点での式９から、式１５は、式１６によって下に示す関係と等しい。
【数４９】
2020099708.tif 000055
１０．従って、式１５による計算値を次に、
【数５０】
2020099708.tif 000056
に対してプロットする。
１１．
【数５１】
2020099708.tif 000057
である範囲におけるこのプロットの傾きから、そしてステップ８で計算したβ１の値から、式１６を用いて新たなＤ値を計算することができる。
１２．ステップ３のＬの値を調整し、ステップ１１のＤの値とステップ７のＤの値が同じ値になるまでステップ４〜ステップ１１を繰り返す。これにより式９および式１２の両方を満たすＬおよびＤの固有値を定義する。
１３．ｎ＝１．．．６の場合のＤ、Ｌ、Ａ１およびβｎの値を記録する。式９を用いて全曲線を計算し、適合に関するＲ２を計算し、記録する。図２０は、幼児サイズの発泡ポリマー管についての前述の計算方法の結果を示している。その管は、流速１６．７Ｌ／分、ＲＨ＝１００％、Ｄ＝１．２２８×１０−６ｃｍ２／秒およびＬ＝３．５６９７の、５２％空隙率のサンプル  ＭＢ−２７  ６％を含んでなる。曲線適合についてのＲ２は０．９９９８であった。
【０１７３】
本発明についての前述の説明にはその好ましい形態が含まれる。本発明の範囲を逸脱しない限り、それに対して改変を行うことができる。本発明が関連する分野の技術に精通している人ならば、添付の特許請求の範囲において定義される本発明の範囲を逸脱しない範囲で、構築における多くの変更ならびに本発明の多様な実施形態および用途が思い浮かぶであろう。本明細書における開示および記載は例示にすぎず、何ら限定されるものではない。
【図１】
2020099708.tif 000061
【図２Ａ】
2020099708.tif 000062
【図２Ｂ】
2020099708.tif 000063
【図３】
2020099708.tif 000064
【図４Ａ】
2020099708.tif 000065
【図４Ｂ】
2020099708.tif 000066
【図４Ｃ】
2020099708.tif 000067
【図４Ｄ】
2020099708.tif 000068
【図４Ｅ】
2020099708.tif 000069
【図４Ｆ】
2020099708.tif 000070
【図４Ｇ】
2020099708.tif 000071
【図４Ｈ】
2020099708.tif 000072
【図４Ｉ】
2020099708.tif 000073
【図４Ｊ】
2020099708.tif 000074
【図４Ｋ】
2020099708.tif 000075
【図４Ｌ】
2020099708.tif 000076
【図４Ｍ】
2020099708.tif 000077
【図４Ｎ】
2020099708.tif 000078
【図４Ｏ】
2020099708.tif 000079
【図５】
2020099708.tif 000080
【図６Ａ】
2020099708.tif 000081
【図６Ｂ】
2020099708.tif 000082
【図７Ａ】
2020099708.tif 000083
【図７Ｂ】
2020099708.tif 000084
【図８Ａ】
2020099708.tif 000085
【図８Ｂ】
2020099708.tif 000086
【図８Ｃ】
2020099708.tif 000087
【図９】
2020099708.tif 000088
【図１０】
2020099708.tif 000089
【図１１Ａ】
2020099708.tif 000090
【図１１Ｂ】
2020099708.tif 000091
【図１２】
2020099708.tif 000092
【図１３】
2020099708.tif 000093
【図１４】
2020099708.tif 000094
【図１５】
2020099708.tif 000095
【図１６Ａ】
2020099708.tif 000096
【図１６Ｂ】
2020099708.tif 000097
【図１７】
2020099708.tif 000098
【図１８】
2020099708.tif 000099
【図１９】
2020099708.tif 000100
【図２０】
2020099708.tif 000101
【手続補正書】
【提出日】令和2年3月17日(2020.3.17)
【手続補正１】
【補正対象書類名】特許請求の範囲
【補正対象項目名】全文
【補正方法】変更
【補正の内容】
【特許請求の範囲】
【請求項１】
加湿ガスとともに使用するための医療用回路部品であって、
内部の空間を画成する壁体であり、該壁体の少なくとも一部が、水蒸気を透過させるが液体水を実質的に透過させないように構成された通気性発泡材料からなる、壁体
を備える、部品。
【請求項２】
前記通気性発泡材料の拡散係数が少なくとも３×１０−７ｃｍ２／秒である、請求項１に記載の部品。
【請求項３】
前記壁体の厚さが０．１ｍｍ〜３．０ｍｍの間である、請求項１または２に記載の部品。
【請求項４】
前記通気性発泡材料がポリマーのブレンドを含んでなる、請求項１〜３のいずれか一項に記載の部品。
【請求項５】
前記通気性発泡材料が、ポリエーテルソフトセグメントを含む熱可塑性エラストマーを含んでなる、請求項１〜４のいずれか一項に記載の部品。
【請求項６】
前記通気性発泡材料が、ポリエーテルソフトセグメントを含むコポリエステル熱可塑性エラストマーを含んでなる、請求項１〜５のいずれか一項に記載の部品。
【請求項７】
前記通気性発泡材料が、ＩＳＯ  ５３６７：２０００（Ｅ）に準拠した曲げに伴う流れ抵抗の増大についての試験により規定されるとおり、前記発泡材料を２５ｍｍ径の金属円筒の周りに、ねじれまたは圧潰なく曲げることができる、十分に剛性がある、請求項１〜６のいずれか一項に記載の部品。
【請求項８】
部品のｇ−ｍｍ／ｍ２／日単位での透過性Ｐが、ＡＳＴＭ  Ｅ９６の手順Ａに従って（温度２３℃および相対湿度９０％で乾燥法を用いて）測定した場合、少なくとも６０ｇ−ｍｍ／ｍ２／日であり、かつ下記式を満たす、請求項１〜７のいずれか一項に記載の部品：
【数１】
2020099708.tif 000102
（式中、Ｍは前記発泡ポリマーの弾性率をＭｐａで表し、Ｍは３０〜１０００ＭＰａの間である）。
【請求項９】
前記発泡材料が２５％より大きい空隙率を有する、請求項１〜８のいずれか一項に記載の部品。
【請求項１０】
前記発泡材料が壁厚の３０％未満の横方向の平均空隙サイズを有する、請求項１〜９のいずれか一項に記載の部品。